(57)【要約】  本発明は、より天然歯と同様の色調及び透明性を有する歯科用補綴物を切削加工により提供できる、歯科用ミルブランクを提供する。本発明は、積層体から構成され、前記積層体が、最上層、少なくとも１層の中間層及び最下層の少なくとも３層を含み、前記積層体を構成する各層が、充填材（Ａ）及び重合体（Ｂ）を含み、各層の前記充填材（Ａ）が、少なくとも１種の無機粒子（ａ）及び少なくとも１種の顔料（Ｃ）を含み、前記最上層と前記最下層の色度差ΔＥ＊Tが５．０以上１５．０以下であり、前記最上層と前記最下層の透明性差ΔΔＬ＊Tが５．０以上１５．０以下であり、全ての隣接する層の色度差ΔＥ＊が１．０以上５．５以下であり、全ての隣接する層の透明性差ΔΔＬ＊が１．０以上５．０以下であり、最上層の透明性ΔＬ＊Hが１３．５以上２５．０以下であり、最下層の透明性ΔＬ＊Lが７．０以上１３．０以下である、歯科用ミルブランクに関する。【特許請求の範囲】
【請求項１】
積層体から構成される歯科用ミルブランクであって、
前記積層体が、最上層、少なくとも１層の中間層、及び最下層の少なくとも３層を含み、
前記積層体を構成する各層が、充填材（Ａ）及び重合体（Ｂ）を含み、
各層の前記充填材（Ａ）が、少なくとも１種の無機粒子（ａ）及び少なくとも１種の顔料（Ｃ）を含み、
前記最上層と前記最下層の色度差ΔＥ＊Tが５．０以上１５．０以下であり、前記最上層と前記最下層の透明性差ΔΔＬ＊Tが５．０以上１５．０以下であり、
全ての隣接する層の色度差ΔＥ＊が１．０以上５．５以下であり、全ての隣接する層の透明性差ΔΔＬ＊が１．０以上５．０以下であり、最上層の透明性ΔＬ＊Hが１３．５以上２５．０以下であり、最下層の透明性ΔＬ＊Lが７．０以上１３．０以下である、歯科用ミルブランク。
【請求項２】
下記式［Ｉ］及び［ＩＩ］
ΔＬ＊L＜ΔＬ＊M(1)    ［Ｉ］
ΔＬ＊M(p)＜ΔＬ＊H    ［ＩＩ］
（式中、ΔＬ＊Lは最下層の透明性であり、ΔＬ＊Hは最上層の透明性であり、ΔＬ＊M(1)は最下層に最も近い中間層（Ｍ1層）の透明性であり、ΔＬ＊M(p)は最上層に最も近い中間層（Ｍp層）の透明性であり、ｐは１以上の自然数である。）を満たす、請求項１に記載の歯科用ミルブランク。
【請求項３】
前記積層体全体の厚さが、８．０ｍｍ以上２３．０ｍｍ以下であり、最上層及び最下層の厚さがそれぞれ２．０ｍｍ以上であり、最上層と最下層に挟まれた少なくとも１層からなる中間層の各層の厚さが１．０ｍｍ以上５．０ｍｍ以下である、請求項１又は２に記載の歯科用ミルブランク。
【請求項４】
重合体（Ｂ）の構造単位を構成する重合性単量体（ｂ）が、（メタ）アクリレート系重合性単量体及び（メタ）アクリルアミド誘導体系の重合性単量体からなる群から選ばれる１種以上の重合性単量体である、請求項１〜３のいずれか１項に記載の歯科用ミルブランク。
【請求項５】
最上層、少なくとも１層の中間層、及び最下層の少なくとも３層の各層における無機粒子（ａ）の含有量が、６１質量％以上９６質量％以下である、請求項１〜４のいずれか１項に記載の歯科用ミルブランク。
【請求項６】
最上層における無機粒子（ａ）の屈折率と、重合体（Ｂ）の屈折率の差が、０．０１以上０．０５以下である、請求項１〜５のいずれか１項に記載の歯科用ミルブランク。
【請求項７】
中切歯、側切歯又は犬歯用である、請求項１〜６のいずれか１項に記載の歯科用ミルブランク。
【請求項８】
色調が異なる３種以上の充填材（Ａ）を層状にプレス成形してなるプレス成形体と、重合性単量体含有組成物を接触させる工程、及び重合硬化させる工程を有し、前記充填材（Ａ）が少なくとも１種の無機粒子（ａ）及び少なくとも１種の顔料（Ｃ）を含有し、前記重合性単量体含有組成物が重合体（Ｂ）の構造単位を構成する重合性単量体（ｂ）を含有する、請求項１〜７のいずれか１項に記載の歯科用ミルブランクの製造方法。
【請求項９】
重合性単量体含有組成物中にプレス成形体を浸漬して接触させる、請求項８に記載の歯科用ミルブランクの製造方法。
【請求項１０】
色調が異なる３種以上のペースト状の歯科用重合性組成物を積層する工程、及び重合硬化させる工程を有し、前記ペースト状の重合性組成物が、充填材（Ａ）と重合体（Ｂ）の構造単位を構成する重合性単量体（ｂ）とを含有し、各ペースト状の重合性組成物の前記充填材（Ａ）が少なくとも１種の無機粒子（ａ）及び少なくとも１種の顔料（Ｃ）を含有する、請求項１〜７のいずれか１項に記載の歯科用ミルブランクの製造方法。
【請求項１１】
請求項１〜７のいずれか１項に記載の歯科用ミルブランクを切削加工する、歯科用補綴物の製造方法。
【発明の詳細な説明】
【技術分野】
【０００１】
本発明は、複数色の層からなる歯科用ミルブランクに関する。さらに詳しくは、例えば、歯科用ＣＡＤ／ＣＡＭシステムでの切削加工による、インレー、オンレー、ベニア、クラウン、ブリッジ、支台歯、歯科用ポスト、義歯、義歯床、インプラント部材（フィクスチャー、アバットメント）等の歯科用補綴物の作製に好適に用いられる歯科用ミルブランクに関する。
【背景技術】
【０００２】
近年、インレー、クラウン等の歯科用補綴物を、コンピューターによって設計し、ミリング装置により切削加工して作製するＣＡＤ／ＣＡＭシステムを適用させる例が増加している。このようなシステムでは、適当な大きさを有する直方体、円柱、ディスク等の形状のブロック体が供給され、これを切削加工機にセットして削り出すことで歯冠形状や歯列形状の修復物を得る。ブロックの素材としては、ガラスセラミックス、ジルコニア、チタン、アクリル樹脂、ポリマー樹脂と無機充填材を含む複合材料等、種々の材料が提案されている。【０００３】
歯冠歯列修復治療では、天然組織の色調に可能な限り近い外観が得られていることが要求される。しかしながら、このような審美的な要求を満たすためには、単一色からなるブロック体を切削して作製するだけでは、不十分であった。そのため、これまでにも、天然歯の色調に近づけることを目的として、無機充填材を含み、それぞれの色調が異なる、多数の樹脂層を積層し、多層構造体とし、複数の色調から構成される切削用ブロックが提案されていた。一方で、このよう多層構造を有する切削用ブロックは、多層構造を形成するために、製造工程が多く、生産性に劣る点が指摘されていた。【０００４】
そこで、生産性の課題を解決するために、ある程度天然歯に近い色調を有し、審美性を備えつつ、工業的生産性の向上を重視したレジンブロックとして、例えば、特許文献１に記載のＣＡＤ／ＣＡＭ用レジンブロックが開発された。特許文献１では、光学的特性に注目し、象牙質修復用レジン層に光拡散性粒子を含有し、特定の拡散比を有することによって、２層程度の少ない層構造で、かつ各層の空間的配置な厳密な制御を必要としない単純な層構造を有するＣＡＤ／ＣＡＭ用レジンブロックが記載されている。
【先行技術文献】
【特許文献】
【０００５】
【特許文献１】特開２０１４−１６１４４０号公報
【発明の概要】
【発明が解決しようとする課題】
【０００６】
しかしながら、特許文献１に記載されている２層構造では、歯頸部から切縁部にかけて透明性が異なる天然組織の色調を完全に再現することができておらず、改良の余地があった。特に、開口時に目につきやすい、いわゆる前歯（中切歯、側切歯及び犬歯）のクラウンに要求される、特に高い審美性を有するクラウンとして、天然歯の色調及び透明性を再現するには、不十分である。また、Ｌ＊ａ＊ｂ＊表色系において各層の彩度差についての範囲が記載されているが、その彩度差だけでは天然歯の色調を再現することはできない。【０００７】
本発明は、より天然歯と同様の色調及び透明性を有する歯科用補綴物を、切削加工により提供することができる、歯科用ミルブランク及びその製造方法を提供することを目的とする。特に、前歯（中切歯、側切歯及び犬歯）の義歯として好適な歯科用補綴物を、切削加工により提供することができる、歯科用ミルブランク及びその製造方法を提供することを目的とする。
【課題を解決するための手段】
【０００８】
本発明は、以下の発明を提供する。
［１］積層体から構成される歯科用ミルブランクであって、
前記積層体が、最上層、少なくとも１層の中間層、及び最下層の少なくとも３層を含み、
前記積層体を構成する各層が、充填材（Ａ）及び重合体（Ｂ）を含み、
各層の前記充填材（Ａ）が、少なくとも１種の無機粒子（ａ）及び少なくとも１種の顔料（Ｃ）を含み、
最上層と最下層の色度差ΔＥ＊Tが５．０以上１５．０以下であり、最上層と最下層の透明性差ΔΔＬ＊Tが５．０以上１５．０以下であって、
全ての隣接する層の色度差ΔＥ＊が１．０以上５．５以下であり、全ての隣接する層の透明性差ΔΔＬ＊が１．０以上５．０以下であり、最上層の透明性ΔＬ＊Hが１３．５以上２５．０以下であり、最下層の透明性ΔＬ＊Lが７．０以上１３．０以下である、歯科用ミルブランク；
［２］下記式［Ｉ］及び［ＩＩ］
ΔＬ＊L＜ΔＬ＊M(1)    ［Ｉ］
ΔＬ＊M(p)＜ΔＬ＊H    ［ＩＩ］
（式中、ΔＬ＊Lは最下層の透明性であり、ΔＬ＊Hは最上層の透明性であり、ΔＬ＊M(1)は最下層に最も近い中間層（Ｍ1層）の透明性であり、ΔＬ＊M(p)は最上層に最も近い中間層（Ｍp層）の透明性であり、ｐは１以上の自然数である。）を満たす、前記［１］の歯科用ミルブランク；
［３］前記積層体全体の厚さが、８．０ｍｍ以上２３．０ｍｍ以下であり、最上層及び最下層の厚さがそれぞれ２．０ｍｍ以上であり、最上層と最下層に挟まれた少なくとも１層からなる中間層の各層の厚さが１．０ｍｍ以上５．０ｍｍ以下である、前記［１］又は［２］の歯科用ミルブランク；
［４］重合体（Ｂ）の構造単位を構成する重合性単量体（ｂ）が、（メタ）アクリレート系重合性単量体及び（メタ）アクリルアミド誘導体系の重合性単量体からなる群から選ばれる１種以上の重合性単量体である、前記［１］〜［３］のいずれかの歯科用ミルブランク；
［５］最上層、少なくとも１層の中間層、及び最下層の少なくとも３層の各層における無機粒子（ａ）の含有量が、６１質量％以上９６質量％以下である、前記［１］〜［４］のいずれかの歯科用ミルブランク；
［６］最上層における無機粒子（ａ）の屈折率と、重合体（Ｂ）の屈折率の差が、０．０１以上０．０５以下である、前記［１］〜［５］のいずれかの歯科用ミルブランク；
［７］中切歯、側切歯又は犬歯用である、前記［１］〜［６］のいずれかの歯科用ミルブランク；
［８］色調が異なる３種以上の充填材（Ａ）を層状にプレス成形してなるプレス成形体と、重合性単量体含有組成物を接触させる工程、及び重合硬化させる工程を有し、前記充填材（Ａ）が少なくとも１種の無機粒子（ａ）及び少なくとも１種の顔料（Ｃ）を含有し、前記重合性単量体含有組成物が重合体（Ｂ）の構造単位を構成する重合性単量体（ｂ）を含有する、前記［１］〜［７］のいずれかの歯科用ミルブランクの製造方法；
［９］重合性単量体含有組成物中にプレス成形体を浸漬して接触させる、前記［８］の歯科用ミルブランクの製造方法；
［１０］色調が異なる３種以上のペースト状の歯科用重合性組成物を積層する工程、及び重合硬化させる工程を有し、前記ペースト状の重合性組成物が、充填材（Ａ）と重合体（Ｂ）の構造単位を構成する重合性単量体（ｂ）とを含有し、各ペースト状の重合性組成物の前記充填材（Ａ）が少なくとも１種の無機粒子（ａ）及び少なくとも１種の顔料（Ｃ）を含有する、前記［１］〜［７］のいずれかの歯科用ミルブランクの製造方法；
［１１］前記［１］〜［７］のいずれかの歯科用ミルブランクを切削加工する、歯科用補綴物の製造方法。
【発明の効果】
【０００９】
本発明により、より天然歯と同様の色調及び透明性を有する歯科用補綴物を、切削加工により提供することができる、歯科用ミルブランク及びその製造方法を提供することができる。特に、前歯（中切歯、側切歯及び犬歯）の義歯として好適な歯科用補綴物を、切削加工により提供することができる、歯科用ミルブランク及びその製造方法を提供することができる。
【発明を実施するための形態】
【００１０】
本発明の歯科用ミルブランクは、積層体から構成され、前記積層体が、最上層、少なくとも１層の中間層、及び最下層の少なくとも３層を含み、前記積層体を構成する各層が、充填材（Ａ）及び重合体（Ｂ）を含み、前記充填材（Ａ）が、少なくとも１種の無機粒子（Ｃ）及び少なくとも１種の顔料（Ｃ）を含み、前記最上層と前記最下層の色度差ΔＥ＊Tが５．０以上１５．０以下であり、前記最上層と前記最下層の透明性差ΔΔＬ＊Tが５．０以上１５．０以下であり、全ての隣接する層の色度差ΔＥ＊が１．０以上５．５以下であり、全ての隣接する層の透明性差ΔΔＬ＊が１．０以上５．０以下であり、最上層の透明性ΔＬ＊Hが１３．５以上２５．０以下であり、最下層の透明性ΔＬ＊Lが７．０以上１３．０以下であることを特徴とする。なお、本明細書において、数値範囲（色度差、透明性差等の特性、各成分の含有量、及び各成分から算出される値等）の上限値及び下限値、並びに各構成は適宜組み合わせ可能である。本明細書において、最上層と最下層は、ミルブランクをひっくり返すと入れ替わるため、便宜的に、より透明性が高い層を最上層といい、より透明性が低い層を最下層という。
【００１１】
本発明の歯科用ミルブランクにおいて、積層体の最上層と最下層の色度差ΔＥ＊Tが５．０以上１５．０以下であり、好ましくは５．５以上１４．０以下であり、より好ましくは６．０以上１３．０以下であり、さらに好ましくは、７．０以上１１．０以下である。このΔＥ＊Tが５．０未満の場合、切削加工したクラウンの色調の濃淡が少ないため、天然歯（特に前歯）における歯頸部から切縁部の色調変化を再現することができない。一方、ΔＥ＊Tが１５．０を超えると、切削加工したクラウンの濃淡が強く、天然歯（特に前歯）における歯頸部から切縁部の色調変化を再現することができない。
【００１２】
また、最上層と最下層の透明性差ΔΔＬ＊Tが５．０以上１５．０以下であり、好ましくは５．５以上１４．０以下であり、より好ましくは６．０以上１２．０以下であり、さらに好ましくは７．０以上１０．０以下である。このΔΔＬ＊Tが５．０未満の場合、切削加工したクラウンの透明性変化が少ないため、天然歯（特に前歯）における歯頸部から切縁部の透明性変化を再現することができない。一方、ΔΔＬ＊Tが１５．０を超えると、切削加工したクラウンの透明性差が強く、天然歯（特に前歯）における歯頸部から切縁部の色調変化を再現することができない。
【００１３】
さらに、全ての隣接する層の色度差ΔＥ＊が１．０以上５．５以下であり、好ましくは１．２以上５．０以下であり、より好ましくは１．５以上４．５であり、さらに好ましくは２．０以上４．０以下である。このΔＥ＊が１．０未満の場合、各層の色調変化が少なく、隣接する層に変化がないため、天然歯（特に前歯）における歯頸部から切縁部の色調変化を再現することができない。一方、隣接する層のΔＥ＊が５．５を超えると、隣接する層の色調変化が強いため、各層の界面ははっきりしてしまい、天然歯（特に前歯）における歯頸部から切縁部の自然な色調変化を再現することができない。
【００１４】
また、全ての隣接する層の透明性差ΔΔＬ＊が１．０以上５．０以下であり、好ましくは１．２以上４．９以下であり、より好ましくは１．５以上４．５以下であり、さらに好ましくは２．０以上３．５以下である。このΔΔＬ＊が１．０未満の場合、隣接する層との透明性差が少なく、隣接する層との変化ないため、天然歯における歯頸部から切縁部の透明性変化を再現することができない。一方、隣接する層のΔＥ＊が５．０を超えると、隣接する層の透明性変化が強いため、各層の界面ははっきりしてしまい、天然歯における歯頸部から切縁部の自然な透明性変化を再現することができない。
【００１５】
任意のｘ層とｙ層の色度差ΔＥ＊は、色差計を用いて測定し、そのＬ＊、ａ＊、ｂ＊の値を元に以下の式によって算出される。色差計としては、例えば、分光測色計（ＣＭ−３６１０ｄ、ＪＩＳ  Ｚ  ８７２２：２００９、条件ｃに準拠、コニカミノルタジャパン株式会社製、Ｄ６５光源）を使用できる。
【数１】
2018074605.tif 000002
式中、Ｌｗ＊ｘ、ａｗ＊ｘ、ｂｗ＊ｘはｘ層の値であり、Ｌｗ＊ｙ、ａｗ＊ｙ、ｂｗ＊ｙはｙ層の値であり、これらは白背景での値を表す。白背景としては、標準白色板が使用される。
【００１６】
また、任意のｘ層の透明性ΔＬ＊は、色差計を用いて、白背景（標準白色板）と黒背景（標準黒色板）の色度を測定し、そのＬ＊、ａ＊、ｂ＊の値を元に以下の式によって算出される。
ΔＬ＊ｘ＝Ｌｗ＊ｘ−Ｌｂ＊ｘ
式中、Ｌｗ＊ｘはｘ層の白背景での色度の値を表す。白背景としては、標準白色板が使用される。また、Ｌｂ＊ｘはｘ層の黒背景での色度の値を表す。黒背景としては、標準黒色板が使用される。
【００１７】
さらに、任意のｘ層とｙ層の透明性差ΔΔＬ＊(y-x)は、色差計を用いて測定し、そのＬ＊、ａ＊、ｂ＊の値を元に以下の式によって算出される。
ΔΔＬ＊(y-x)＝（Ｌｗ＊ｙ−Ｌｂ＊ｙ）−（Ｌｗ＊ｘ−Ｌｂ＊ｘ）
式中、Ｌｗ＊ｘはｘ層の値であり、Ｌｗ＊ｙはｙ層の値であり、これらは白背景での値を表す。白背景としては、標準白色板が使用される。また、Ｌｂ＊ｘはｘ層の値であり、Ｌｂ＊ｙはｙ層の値であり、これらは黒背景での値を表す。黒背景としては、標準黒色板が使用される。
【００１８】
最上層の透明性ΔＬ＊Hとしては、天然歯（特に前歯）における歯頸部から切縁部の色調変化の再現性がより高い点から、１３．５以上２５．０以下であり、１４．０以上２４．０以下が好ましく、１４．５以上２３．０以下がより好ましい。最下層の透明性ΔＬ＊Lとしては、天然歯（特に前歯）における歯頸部から切縁部の色調変化の再現性がより高い点から、７．０以上１３．０以下であり、７．５以上１２．５以下が好ましく、８．０以上１２．０以下がより好ましい。
【００１９】
また、本発明の歯科用ミルブランクは、透明性について、下記式［Ｉ］及び［ＩＩ］
ΔＬ＊L＜ΔＬ＊M(1)    ［Ｉ］
ΔＬ＊M(p)＜ΔＬ＊H    ［ＩＩ］
（式中、ΔＬ＊Lは最下層の透明性であり、ΔＬ＊Hは最上層の透明性であり、ΔＬ＊M(1)は最下層に最も近い中間層（Ｍ1層）の透明性であり、ΔＬ＊M(p)は最上層に最も近い中間層（Ｍp層）の透明性であり、ｐは１以上の自然数である。）を満たすものが好ましい。さらに、２以上の中間層がある場合（ｐが２以上の自然数である場合）、ｋ番目（ｋは２〜ｐまでの任意の自然数）の中間層の透明性は、ΔＬ＊m(k-1)＜ΔＬ＊m(k)の関係を満たすものが好ましい。
【００２０】
本発明の歯科用ミルブランクにおいて、最上層と最下層の透明性差ΔΔＬ＊Tと、最上層と最下層の色度差ΔＥ＊Tとの絶対値の差（｜ΔΔＬ＊T−ΔＥ＊T｜）が３．０以下であることが好ましく、２．５以下であることがより好ましく、２．０以下であることがさらに好ましく、１．５以下であることが特に好ましい。
【００２１】
本発明の歯科用ミルブランクは、複数色の積層体から構成される。天然歯は、透明性の高いエナメル層と比較的不透明で色味のある象牙質層から構成されている。また、前歯（特に中切歯、側切歯及び犬歯）では、その構成成分の割合は、歯頸部から切縁部に行くにしたがって異なり、さらに象牙質とエナメル質においても構成成分の割合が異なる。そのため、切縁部は透明性が高く色味は少なく、歯頸部は透明性が低く色味が濃い。このことから、Ｌ＊ａ＊ｂ＊表色系における歯科用ミルブランクに好適なＬ＊、ａ＊、ｂ＊として、Ｌ＊は７０．０〜９９．０であり、ａ＊は−７．０〜２０．０であり、ｂ＊は５〜４５であり、より好ましくは、Ｌ＊は７２．０〜９５．０であり、ａ＊は−５．０〜１８．０であり、ｂ＊は７〜４２であり、さらに好ましくは、Ｌ＊は７４．０〜９３．０であり、ａ＊は−３．０〜１５．０であり、ｂ＊は９〜４０である。
【００２２】
また、本発明の歯科用ミルブランクを構成する積層体の層の数は、少なくとも３層であり、好ましくは３層以上８層以下であり、より好ましくは４層以上６層以下である。すなわち、前記式［ＩＩ］のｐは１〜６の自然数が好ましく、２〜４の自然数がより好ましい。
【００２３】
歯科用ミルブランクを構成する積層体全体の厚さは、好ましくは８．０ｍｍ以上２３ｍｍ以下であり、より好ましくは９．０ｍｍ以上２２．０ｍｍ以下であり、さらに好ましくは１０．０ｍｍ以上２０．０ｍｍ以下である。
【００２４】
また、最上層と最下層の厚さは、それぞれ好ましくは２．０ｍｍ以上であり、より好ましくは５．０ｍｍ以上２２．０ｍｍ以下であり、さらに好ましくは５．５ｍｍ以上２１．０ｍｍ以下であり、特に好ましくは６．０ｍｍ以上２０．０ｍｍ以下である。
【００２５】
さらに、最上層と最下層に挟まれた少なくとも１層からなる中間層の各層の厚さは、好ましくは１．０ｍｍ以上５．０ｍｍ以下であり、より好ましくは１．３ｍｍ以上４．７ｍｍ以下であり、さらに好ましくは１．５ｍｍ以上４．３ｍｍ以下である。
【００２６】
本発明で用いられる充填材（Ａ）は、少なくとも１種の無機粒子（ａ）及び少なくとも１種の顔料（Ｃ）を含む。無機粒子（ａ）としては、歯科用コンポジットレジンの充填材として用いられている公知の無機粒子がなんら制限なく用いられる。本明細書において、「無機粒子」は、「無機粉末」と読み替えてもよい。無機粒子として、具体的には、例えば、各種ガラス類（二酸化ケイ素（石英、石英ガラス、シリカゲル等）、ケイ素を主成分とし、各種重金属とともにホウ素及び／又はアルミニウムを含有するガラス）、アルミナ、各種セラミック類、珪藻土、カオリン、粘土鉱物（モンモリロナイト等）、活性白土、合成ゼオライト、マイカ、シリカ、フッ化カルシウム、フッ化イッテルビウム、リン酸カルシウム、硫酸バリウム、二酸化ジルコニウム（ジルコニア）、二酸化チタン（チタニア）、ヒドロキシアパタイト等の従来公知の物が使用できる。また、これら無機粒子に重合性単量体を予め添加してペースト状にした後、重合硬化させ、粉砕して得られる有機無機複合粒子（有機無機複合フィラー）を用いても差し支えない。これらの無機粒子は１種を単独で用いてもよく、２種以上を組み合わせて用いてもよい。
【００２７】
また、歯冠修復材料に望まれる重要な物性としては、天然歯と同様の透明性とＸ線造影性が挙げられる。透明性は無機粒子（ａ）と重合体（Ｂ）（重合性単量体の硬化物）の屈折率をできるだけ一致させることで達成される。また、Ｘ線造影性の付与のためには、ジルコニウム、バリウム、チタン、ランタン、ストロンチウム等の重金属元素を有する無機酸化物が用いられる。このような重金属元素を含む無機粒子の屈折率は通常高く、１．５〜１．６の範囲内にある。よって、本発明において、例えば、重合体（Ｂ）の構造単位を構成する重合性単量体（ｂ）として（メタ）アクリレート系単量体を用いた場合、（メタ）アクリレート系単量体の屈折率は通常、１．５〜１．６の範囲内にあることから、この様なＸ線造影性を有する屈折率の高い無機粒子（ａ）と組み合わせても屈折率差を小さく調節することができるので、得られる歯科用ミルブランクは高い透明性を得やすく有用である。
【００２８】
また、透明性を調整する方法としては、無機粒子（ａ）の屈折率と粒子径を調節する方法も好適に用いられる。一般に無機粒子が分散した樹脂の透明性は、無機粒子と樹脂の屈折率差が小さいほど、また、粒子径が可視光線の波長（０．４〜０．７μｍ）から離れるほど、高くなることが知られている。したがって、透明性を高める場合、例えば、透明性の高い層（例えば、最上層）に配置する無機粒子（ａ）としては、重合体（Ｂ）の屈折率となるべく同じ屈折率（例えば、両者の差が０．０１以上０．０５以下又は０．０２以上０．０５以下）を持った無機粒子を選択するか、或いは無機粒子の屈折率に合致するように重合体（Ｂ）の屈折率を調節する。屈折率は、アッベ屈折計（商品名：ＤＲ−Ａ１，ＮＡＲシリーズ；株式会社アタゴ製）によって２５℃の環境で測定することができる。無機粒子の屈折率は液浸法によって測定することができる。具体的には、無機粒子をエタノール中に分散させてスラリーにし、このスラリーに対して１−ブロモナフタリンを徐々に滴下し、無機粒子と液体の境界が目視で確認できなくなったところの分散液の屈折率を無機粒子の屈折率とする。
【００２９】
このようなＸ線造影性を有する屈折率の高い無機粒子としては、例えば、バリウムボロシリケートガラス（例えば、ＥＳＳＴＥＣＨ社製Ｅ−３０００；ショット社製８２３５、ＧＭ２７８８４、ＧＭ３９９２３）、ストロンチウムボロアルミノシリケートガラス（例えばＥＳＳＴＥＣＨ社製Ｅ−４０００；ショット社製Ｇ０１８−０９３、ＧＭ３２０８７）、ランタンガラス（例えばショット社製ＧＭ３１６８４）、フルオロアルミノシリケートガラス（例えばショット社製Ｇ０１８−０９１、Ｇ０１８−１１７）、ジルコニアを含有するガラス（例えばショット社製Ｇ０１８−３１０、Ｇ０１８−１５９）、ストロンチウムを含有するガラス（例えばショット社製Ｇ０１８−１６３、Ｇ０１８−０９３、ＧＭ３２０８７）、酸化亜鉛を含有するガラス（例えばショット社製Ｇ０１８−１６１）、カルシウムを含有するガラス（例えばショット社製Ｇ０１８−３０９）等が挙げられる。
【００３０】
無機粒子（ａ）は、形態に特に制限が無く、例えば、破砕状、板状、鱗片状、繊維状（短繊維、長繊維）、針状、ウィスカー、球状等各種形状のものが用いられる。これらの形状の一次粒子が凝集した形態でも構わなく、異なる形状のものが組み合わさったものでもよい。なお、本発明においては、前記形状を有するよう何らかの処理（例えば、粉砕）を行なったものであってもよい。
【００３１】
また、無機粒子（ａ）の粒子径は、歯科用コンポジットレジンの充填材として通常用いられる程度の大きさを有するのであればよく、例えば、平均粒子径が０．００１〜１０μｍ、粒径範囲が０．０００５〜５０μｍであるものが挙げられる。なお、本明細書において、無機粒子（ａ）の平均粒子径とは、無機粒子の一次粒子の粒子径（平均一次粒子径）を意味する。粒径範囲とは、用いる集団の９５％以上の数の粒子が満足する粒子径の範囲のことであり、規定する粒径範囲を満たさない粒子が意図せず含まれていても、本発明の効果を損なわない範囲内であれば特に制限されない。
【００３２】
なお、本明細書において、無機粒子（ａ）の平均粒子径は、レーザー回折散乱法又は粒子の電子顕微鏡観察により求めることができる。具体的には、０．１０μｍ以上の粒子の粒子径測定にはレーザー回折散乱法が、０．１０μｍ未満の超微粒子の粒子系測定には電子顕微鏡観察が簡便である。前記０．１０μｍはレーザー回折散乱法によって測定した値である。
【００３３】
レーザー回折散乱法は、具体的に例えば、レーザー回折式粒度分布測定装置（ＳＡＬＤ−２１００：株式会社島津製作所製）により、０．２％ヘキサメタリン酸ナトリウム水溶液を分散媒に用いて測定することができる。
【００３４】
電子顕微鏡観察は、具体的に例えば、粒子の透過電子顕微鏡（株式会社日立製作所製、Ｈ−８００ＮＡ型）写真を撮り、その写真の単位視野内に観察される粒子（２００個以上）の粒子径を、画像解析式粒度分布測定ソフトウェア（Ｍａｃｖｉｅｗ（株式会社マウンテック））を用いて測定することにより求めることができる。このとき、粒子の粒子径は、その粒子と同一の面積をもつ円の直径である円相当径として求められ、粒子の数とその粒子径より、平均一次粒子径が算出される。
【００３５】
本発明では、異なった材質、粒度分布、形態を持つ２種以上の無機粒子を、混合又は組み合わせて用いることもあり、また、本発明の効果を損なわない範囲内で、意図せずに、無機粒子以外の粒子が不純物として含まれていてもよい。
【００３６】
以下に、本発明における無機粒子（ａ）の好ましい態様を挙げる。
【００３７】
本発明において、好ましい実施形態の一つとしては、無機粒子（ａ）が、平均粒子径が０．１０μｍ以上１．０μｍ未満の範囲である無機粒子（ａ１）（以下、サブミクロンフィラー（ａ１）ともいう。）を含有することが好ましい。サブミクロンフィラー（ａ１）は、粒径範囲が０．０５〜５．０μｍにあることが好ましい。なかでも、平均粒子径が０．１０μｍ以上０．５０μｍ以下の範囲である無機粒子が好ましく、平均粒子径が０．１０μｍ以上０．３０μｍ以下の範囲である無機粒子がより好ましく、前記粒径範囲を有し、かつ平均粒子径が０．１０〜０．３０μｍの範囲である無機粒子がさらに好ましい。この範囲の平均粒子径を持つ無機粒子の適用は、機械的強度と審美性（耐摩耗性、滑沢性）を適度に兼ね備えた歯科用補綴物を与える歯科用ミルブランクを与えることができる。ある実施形態の歯科用ミルブランクにおいて、無機粒子（ａ）中の前記サブミクロンフィラー（ａ１）の含有量は、９０質量％以上が好ましく、９５質量％以上がより好ましく、実質的に１００質量％がさらに好ましい。
【００３８】
また、機械的強度と審美性（耐摩耗性、滑沢性）を適度に兼ね備えた歯科用補綴物を与える歯科用ミルブランクを与えることができる観点から、サブミクロンフィラー（ａ１）において、球状のサブミクロンフィラーが、好ましい。球状とは、略球状まで含み、必ずしも完全真球である必要はない。一般には、走査型電子顕微鏡を用いて粒子の写真を撮り、その写真の単位視野内に観察される粒子を任意に３０個選び、それぞれの粒子について最大径に直交する方向の粒子径をその最大径で徐した均斉度を求めた際に、その平均値（平均均斉度）が、０．６以上であることが好ましく、０．８以上であることがより好ましく、０．９以上であることがさらに好ましい。
【００３９】
サブミクロンフィラー（ａ１）としては、シリカ粒子、周期律表第２族、同４族、同１２族、及び同１３族からなる群より選ばれる少なくとも１種の金属の酸化物粒子、又は、周期律表第２族、同４族、同１２族、及び同１３族からなる群より選ばれる少なくとも１種の金属原子と、ケイ素原子と、酸素原子とを含む複合酸化物粒子であることが好ましい。これらの具体例としては、非晶質シリカ、石英、クリストバライト、トリジマイト、アルミナ、二酸化チタン、酸化ストロンチウム、酸化バリウム、酸化亜鉛、酸化ジルコニウム、酸化ハフニウム、シリカジルコニア、シリカチタニア、シリカチタニア酸化バリウム、シリカアルミナ、シリカチタニアナトリウムオキシド、シリカチタニアカリウムオキシド、シリカジルコニアナトリウムオキシド、シリカジルコニアカリウムオキシド、シリカバリウムオキシド、シリカストロンチウムオキシド等の粒子が挙げられる。球状粒子として、より好適には、シリカ粒子、周期律表第４族の金属の酸化物粒子、及び周期律表第４族の金属原子と、ケイ素原子と、酸素原子とを含む複合酸化物の粒子であり、Ｘ線造影性を有し、より耐摩耗性に優れた歯科用ミルブランクが得られることから、さらに好適には、シリカジルコニアの粒子である。サブミクロンフィラー（ａ１）は市販品を使用できる。また、サブミクロンフィラー（ａ１）の製造法としては、例えば、特開昭５８−１１０４１４号公報に記載されている。また、球状のサブミクロンフィラーとして、ヒドロキシアパタイトを用いることもできる。
【００４０】
なお、前記サブミクロンフィラー（ａ１）は、比表面積が好ましくは５〜２５ｍ2／ｇである。本明細書において、比表面積は、比表面積ＢＥＴ法により、通法に従って測定することができる。
【００４１】
また別の好ましい実施形態の一つとしては、無機粒子（ａ）が、平均粒子径が１．０ｎｍ以上０．１０μｍ未満の範囲であり、比表面積が３０〜５００ｍ2／ｇの範囲である無機超微粒子（ａ２）を含有することが好ましい。なかでも、平均粒子径が５．０ｎｍ以上５０ｎｍ以下の範囲であるものが好ましく、１０ｎｍ以上４０ｎｍ以下の範囲であるものがより好ましい。また、比表面積が４０〜４００ｍ2／ｇの範囲であるものが好ましく、５０〜２００ｍ2／ｇの範囲であるものがより好ましい。平均粒子径が５．０ｎｍ以上５０ｎｍ以下の範囲であり、かつ比表面積が４０〜４００ｍ2／ｇの範囲であるものが特に好ましく、平均粒子径が１０ｎｍ以上４０ｎｍ以下の範囲であり、かつ比表面積が５０〜２００ｍ2／ｇの範囲であるものが最も好ましい。このような無機超微粒子（ａ２）は、いわゆるナノ粒子（以下、超微粒子フィラー（ａ２）ともいう。）といわれるが、透明性、研磨滑沢性により優れた歯科用ミルブランクを与えることができる。無機粒子（ａ）中の前記無機超微粒子（ａ２）の含有量は、９０質量％以上が好ましく、９５質量％以上がより好ましく、実質的に１００質量％がさらに好ましい。
【００４２】
かかるナノ粒子（ａ２）としては、歯科用コンポジットレジン等に使用される公知の無機超微粒子が何ら制限なく使用される。好ましくは、シリカ（例えば、火炎熱分解法で作製されるシリカ）、アルミナ、チタニア、ジルコニア等の無機酸化物粒子、又はこれらからなる複合酸化物粒子（例えば、シリカ／アルミナ複合酸化物、シリカ／ジルコニア複合酸化物）、燐酸カルシウム、ヒドロキシアパタイト、フッ化イットリウム、フッ化イッテルビウム、チタン酸バリウム、チタン酸カリウム等の粒子が挙げられる。好ましくは、火炎熱分解法で作製されるシリカ、アルミナ、チタニア、シリカ／アルミナ複合酸化物、シリカ／ジルコニア複合酸化物の粒子である。無機超微粒子（ａ２）は市販品を使用することができ、市販品としては、例えば、日本アエロジル株式会社製、商品名：アエロジル、アエロキサイドＡｌｕ  Ｃ、アエロキサイドＴｉＯ2  Ｐ  ２５、アエロキサイドＴｉＯ2  Ｐ  ２５Ｓ、ＶＰ  Ｚｉｒｃｏｎｉｕｍ  Ｏｘｉｄｅ  ３−ＹＳＺ、ＶＰ  Ｚｉｒｃｏｎｉｕｍ  Ｏｘｉｄｅ  ３−ＹＳＺ  ＰＨが挙げられる。また、該無機超微粒子の形状は特に限定されず、適宜選択して使用することができる。
【００４３】
またさらに、前記超微粒子フィラー（ａ２）が凝集してできた凝集粒子（ａ３）も本発明において好適に用いることができる。なかでも、機械的強度に優れる歯科用ミルブランクを与えることができる点から、前記凝集粒子（ａ３）の平均粒子径は、１．０〜２０μｍの範囲であることが好ましく、２．０〜１０μｍの範囲であることがより好ましい。よって、本発明の別の好ましい実施形態の一つとして、無機粒子（ａ）が、平均粒子径が１．０ｎｍ以上０．１０μｍ未満の範囲であり、比表面積が３０〜５００ｍ2／ｇの範囲である無機超微粒子（ａ２）が凝集した凝集粒子であり、平均粒子径が１．０〜２０μｍである凝集粒子（ａ３）を含有することが好ましい。無機粒子（ａ）中の前記凝集粒子（ａ３）の含有量は、９０質量％以上が好ましく、９５質量％以上がより好ましく、実質的に１００質量％がさらに好ましい。
【００４４】
通常、市販の超微粒子フィラーは凝集体として存在しているが、水もしくは５質量％以下のヘキサメタ燐酸ナトリウム等の界面活性剤を添加した水（分散媒）３００ｍＬに無機酸化物粉体１０ｍｇを添加し、３０分間、出力４０Ｗ、周波数３９ＫＨｚの超音波強度で分散処理するとメーカー表示の粒子径まで分散される程度の弱い凝集力しか有しない。しかしながら、本発明における凝集粒子（ａ３）は、かかる条件でもほとんど分散されない粒子同士が強固に凝集したものである。
【００４５】
凝集粒子（ａ３）を構成する超微粒子フィラー（ａ２）としては、平均粒子径が１．０ｎｍ以上０．１０μｍ未満である限り、歯科用硬化性組成物等に使用される公知の超微粒子フィラーが何ら制限なく使用され、超微粒子フィラー（ａ２）として前記したものが挙げられる。好ましくは、シリカ、アルミナ、チタニア、ジルコニア等の無機酸化物粒子、又はこれらからなる複合酸化物粒子、燐酸カルシウム、ヒドロキシアパタイト、フッ化イットリウム、フッ化イッテルビウム等の粒子が挙げられ、これらの超微粒子フィラー（ａ２）は１種を単独で用いてもよく、又は２種以上を併用してもよい。
【００４６】
市販の超微粒子フィラーから、本発明で用いる凝集粒子（ａ３）を作製する方法として、凝集力をさらに高めるために、そのフィラーが融解する直前の温度付近まで加熱して、接触したフィラー同士がわずかに融着する程度に加熱する方法が好適に用いられる。またこの場合、凝集粒子の形状をコントロールするため、加熱前に凝集した形態を作っておくことがある。例えば、フィラーを適当な容器に入れて加圧したり、一度溶剤に分散させた後、噴霧乾燥等の方法で溶剤を除去する方法が挙げられる。
【００４７】
また、超微粒子フィラーの凝集粒子（ａ３）の作製方法として好適な別の方法は、湿式法で作製されたシリカゾル、アルミナゾル、チタニアゾル、ジルコニアゾル等を用い、これを凍結乾燥や噴霧乾燥等の方法で乾燥し、必要に応じて加熱処理することで容易に、粒子同士が強固に凝集した凝集粒子を得ることができる。ゾルの具体例としては、株式会社日本触媒製シーホスター（登録商標）、日揮触媒化成株式会社製ＯＳＣＡＬ（登録商標）、ＱＵＥＥＮ  ＴＩＴＡＮＩＣ、日産化学工業株式会社製スノーテックス（登録商標）、アルミナゾル、セルナックス（登録商標）、ナノユース（登録商標）等が挙げられる。該超微粒子フィラーの形状は特に限定されず、適宜選択して使用することができる。
【００４８】
さらに、前記凝集粒子（ａ３）として、特開２００８−１１５１３６号公報に記載されているような、シリカ系微粒子の表面を、少なくともジルコニウム、ケイ素及び酸素からなる複合酸化物で被覆してなる非晶質の無機酸化物微粒子（フィラー）も好適に用いることができる。
【００４９】
かかる凝集粒子（ａ３）を含む場合の本発明における歯科用ミルブランク中の無機粒子（ａ）の含有量としては、６５〜９５質量％の範囲が好ましく、７０〜９０質量％の範囲がより好ましく、７５〜８８質量％の範囲がさらに好ましい。
【００５０】
また別の好ましい実施形態の一つとしては、無機粒子（ａ）が、平均粒子径が１．０ｎｍ以上０．１０μｍ未満の範囲であり、比表面積が３０〜５００ｍ2／ｇの範囲内にある無機超微粒子（ａ４）と、平均粒子径が０．２〜２．０μｍの範囲で、粒径範囲が０．１０〜１０μｍである無機粒子（ａ５）とを併せて用いることである。このように、無機超微粒子（ａ４）と無機粒子（ａ５）の両者が配合（混合）された組成は、ハイブリッド型無機粒子（ａ６）と言われ、機械的強度により優れる歯科用ミルブランクを与えることができる。無機粒子（ａ）中の前記ハイブリッド型無機粒子（ａ６）の含有量は、９０質量％以上が好ましく、９５質量％以上がより好ましく、実質的に１００質量％がさらに好ましい。
【００５１】
ハイブリッド型における無機超微粒子（ａ４）は、前記無機超微粒子（ａ２）と同様のものが用いられる。一方、無機粒子（ａ５）は、平均粒子径が０．２〜２．０μｍの範囲であるものが好ましく、０．４〜１．５μｍの範囲であるものがより好ましい。また、無機粒子（ａ５）は、粒径範囲が０．１〜１０μｍの範囲であるものが好ましく、０．１〜５．０μｍの範囲であるものがより好ましい。無機粒子（ａ５）としては、平均粒子径が０．２〜２．０μｍの範囲であり、かつ粒径範囲が０．１〜１０μｍの範囲である無機粒子がさらに好ましく、平均粒子径が０．４〜１．５μｍの範囲であり、かつ粒径範囲が０．１〜５．０μｍの範囲である無機粒子が最も好ましい。無機粒子（ａ５）としては、かかる平均粒子径、粒径範囲を有するもので、かつ前記サブミクロンフィラー（ａ１）で例示されるような組成を有する無機粒子が用いられる。
【００５２】
ハイブリッド型における無機超微粒子（ａ４）と無機粒子（ａ５）の質量比（無機超微粒子（ａ４）／無機粒子（ａ５））は、１／１〜１／２０が好ましく、１／３〜１／１０がより好ましい。
【００５３】
無機超微粒子（ａ４）の具体例としては、シリカ、アルミナ、ジルコニア、チタニア等の無機酸化物微粒子、又はこれらからなる複合酸化物微粒子が好ましく、この中でも、商品名アエロジルに代表される高分散性シリカ、商品名アエロキサイドに代表される高分散性のアルミナ、チタニア、ジルコニアが特に好ましい。また、これと組み合わせる無機粒子（ａ５）としては、前出のような、バリウムボロシリケートガラス、ランタンガラス、ストロンチウムボロアルミノシリケートガラス、長石、ムライト、石英、パイレックス（登録商標）ガラス、シリカガラス等が好適に用いられる。
【００５４】
このようなハイブリッド型無機粒子（ａ６）を含む実施形態の歯科用ミルブランクにおいて、無機粒子（ａ）中のハイブリッド型無機粒子（ａ６）の含有量は、好ましくは８０〜９６質量％の範囲であり、より好ましくは８５〜９５質量％の範囲であり、さらに好ましくは８８〜９５質量％の範囲である。ここでいう、ハイブリッド型無機粒子（ａ６）の含有量とは、ハイブリッド型における無機超微粒子（ａ４）と無機粒子（ａ５）の合計含有量のことである。
【００５５】
本発明の歯科用ミルブランクの積層体の各層における無機粒子（ａ）の含有量は、５８質量％以上９８質量％以下が好ましく、６０質量％以上９７質量％以下がより好ましく、６１質量％以上９６質量％以下がさらに好ましく、６２質量％以上９５質量％以下が特に好ましい。歯科用ミルブランクにおける無機粒子（ａ）の含有量の測定方法は、後記する実施例のとおりである。
【００５６】
本発明に用いられる顔料（Ｃ）は、歯科用組成物に用いられている公知の顔料がなんら制限なく用いられる。かかる顔料としては、無機顔料及び／又は有機顔料のいずれでもよく、無機顔料としては、例えば、黄鉛、亜鉛黄、バリウム黄等のクロム酸塩；紺青等のフェロシアン化物；銀朱、カドミウム黄、硫化亜鉛、アンチモン白、カドミウムレッド等の硫化物；硫酸バリウム、硫酸亜鉛、硫酸ストロンチウム等の硫酸塩；亜鉛華、酸化チタン、酸化鉄赤（ベンガラ）、酸化鉄黒、酸化鉄黄、酸化クロム等の酸化物；水酸化アルミニウム等の水酸化物；ケイ酸カルシウム、群青等のケイ酸塩；カーボンブラック、グラファイト等の炭素等が挙げられる。有機顔料としては、例えば、ナフトールグリーンＢ、ナフトールグリーンＹ等のニトロソ系顔料；ナフトールＳ、リソールファストイエロー２Ｇ等のニトロ系顔料；パーマネントレッド４Ｒ、ブリリアントファストスカーレット、ハンザイエロー、ベンジジンイエロー等の不溶性アゾ系顔料；リソールレッド、レーキレッドＣ、レーキレッドＤ等の難溶性アゾ系顔料；ブリリアントカーミン６Ｂ、パーマネントレッドＦ５Ｒ、ピグメントスカーレット３Ｂ、ボルドー１０Ｂ等の可溶性アゾ系顔料；フタロシアニンブルー、フタロシアニングリーン、スカイブルー等のフタロシアニン系顔料；ローダミンレーキ、マラカイトグリーンレーキ、メチルバイオレットレーキ等の塩基性染料系顔料；ピーコックブルーレーキ、エオシンレーキ、キノリンイエローレーキ等の酸性染料系顔料等が挙げられる。これらの顔料は１種を単独で用いてもよく、２種以上の組み合わせで用いることができ、歯科用ミルブランクの目的とする色調に応じて適宜選択される。これらの顔料の中でも、耐熱性或いは耐光性等に優れる無機顔料である酸化チタン、ベンガラ、酸化鉄黒及び酸化鉄黄等が、本発明の歯科用ミルブランクには特に好ましい。
【００５７】
顔料（Ｃ）の含有量は、所望の色調によって適宜調整されるため、特に限定されないが、顔料が配合される層中の無機粒子（ａ）１００質量部に対して、好ましくは０．０００００１〜５質量部であり、より好ましくは０．００００１〜１質量部である。
【００５８】
充填材（Ａ）は、無機粒子（ａ）に顔料（Ｃ）を均一に混合分散して得られる。無機粒子（ａ）と顔料（Ｃ）を均一に混合分散させる方法としては、公知の粉末の混合分散方法がなんら制限なく用いられ、乾式法でも湿式法でもいずれの方法でもよい。しかし、それぞれの粒子をより均一に混合分散させるためには溶媒の存在下で無機粒子（ａ）と顔料（Ｃ）を分散させ、その後に溶剤を除去又は留去する方法が好ましい。分散は当該分野の公知の方法を採用して行うことができる。例えば、サンドミル、ビーズミル、アトライター、コロイドミル、ボールミル、超音波破砕機、ホモミキサー、ディゾルバー、ホモジナイザー等の分散機を用いることができる。分散条件は、無機粒子（ａ）或いは顔料（Ｃ）の粒子径の大きさ或いは仕込量、溶媒の種類及び添加量、又は分散機の種類等により異なるが、それら粒子の分散状況に応じて分散時間、撹拌具及び回転数等の分散条件を適宜選択することができる。湿式分散に用いる溶媒としては、水及び／又は水と相溶する溶剤が好ましい。前記溶剤としては、アルコール類（例えば、エタノール、メタノール、イソプロパノール）、エーテル類、ケトン類（例えば、アセトン、メチルエチルケトン）等が挙げられる。
【００５９】
また、各層の色調の調整方法としては、上記のような顔料分散による方法以外には、着色ガラスのように、無機粒子の材質自体に色を持ったものも用いられることがある。着色ガラスを無機粒子（ａ）として使用する場合であっても、透明性あるいは色度差を微調整するために、顔料（Ｃ）は必須である。このような無機粒子自体が着色されたものの例としては、市販のポーセレンパウダー、例えば、ＶＭ、ＶＭ７（商品名）等のＶＭシリーズ（ＶＩＴＡ社製）、ノリタケスーパーポーセレンＡＡＡ（商品名、クラレノリタケデンタル株式会社製）、セラビアン（登録商標）  ＺＲ（商品名、クラレノリタケデンタル株式会社製）等を、必要に応じて粉砕して粒子径を調整した粉末があげられる。
【００６０】
さらに、天然歯のエナメル質と重複する部分（例えば、最上層、最上層に隣接する中間層又は前記中間層の最上層に隣接する側の一部）には滑沢性、摩耗性に優れる無機粒子、すなわち、前記サブミクロンフィラー（ａ１）又は超微粒子フィラー（ａ２）を配置し、天然歯の象牙質と重複する部分（例えば、最下層、最下層に隣接する中間層又は前記中間層の最下層に隣接する側の一部）には機械的強度に優れる無機粒子、すなわち、前記サブミクロンフィラー（ａ１）、超微粒子フィラーの凝集粒子（ａ３）、又はハイブリッド型無機粒子（ａ６）を配置することができる。かかる組み合わせは、臨床上、口腔内での耐久性に優れる、極めて有用な歯冠補綴物を与えることができる。
【００６１】
また、本発明においては、無機粒子（ａ）として、表面処理剤によって予め表面処理が施された無機粒子が用いられることが好ましい。表面処理を施すことで、得られる歯科用ミルブランクの機械的強度が向上する。また、無機粒子（ａ）を加圧成形し、得られた無機粒子（ａ）を含有するプレス成形体を、後述の重合性単量体に接触させて、凝集した無機粒子（ａ）間の間隙に該重合性単量体を侵入させる際に、無機粒子（ａ）表面と重合性単量体とのなじみが良くなり、凝集した無機粒子間の間隙に、重合性単量体が浸入しやすくなるというメリットもある。なお、ハイブリッド型無機粒子（ａ６）に表面処理を施す場合は、ハイブリッド型における無機超微粒子（ａ４）と無機粒子（ａ５）のそれぞれに表面処理を施した後、混合してハイブリッド型無機粒子（ａ６）としてもよく、該無機超微粒子（ａ４）と無機粒子（ａ５）を混合したものに表面処理を施してもよい。
【００６２】
前記表面処理剤としては、公知の表面処理剤を用いることができ、有機ケイ素化合物、有機チタン化合物、有機ジルコニウム化合物、有機アルミニウム化合物等の有機金属化合物、及びリン酸基、ピロリン酸基、チオリン酸基、ホスホン酸基、スルホン酸基、カルボン酸基等の酸性基を少なくとも１個有する酸性基含有有機化合物を用いることができる。表面処理剤を２種以上使用する場合は、２種以上の表面処理剤の混合物の表面処理層としてもよいし、表面処理剤層が複数積層した複層構造の表面処理層としてもよい。また、表面処理方法としては、特に制限なく公知の方法を用いることができる。
【００６３】
有機ケイ素化合物としては、Ｒ1nＳｉＸ4-nで表される化合物が挙げられる（式中、Ｒ1は炭素数１〜１２の置換又は無置換の炭化水素基であり、Ｘは炭素数１〜４のアルコキシ基、ヒドロキシ基、ハロゲン原子又は水素原子を示し、ｎは０〜３の整数であり、但し、Ｒ1及びＸが複数ある場合にはそれぞれ、同一でも異なっていてもよい）。
【００６４】
具体的には、例えば、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（β−メトキシエトキシ）シラン、３，３，３−トリフルオロプロピルトリメトキシシラン、メチル−３，３，３−トリフルオロプロピルジメトキシシラン、β−（３，４−エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシラン、γ−メタクリロイルオキシプロピルメチルジメトキシシラン、γ−メタクリロイルオキシプロピルメチルジエトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−メルカプトプロピルトリメトキシシラン、トリメチルシラノール、メチルトリクロロシラン、メチルジクロロシラン、ジメチルジクロロシラン、トリメチルクロロシラン、フェニルトリクロロシラン、ジフェニルジクロロシラン、ビニルトリクロロシラン、トリメチルブロモシラン、ジエチルシラン、ビニルトリアセトキシシラン、ω−（メタ）アクリロイルオキシアルキルトリメトキシシラン〔（メタ）アクリロイルオキシ基とケイ素原子との間の炭素数：３〜１２、例、γ−メタクリロイルオキシプロピルトリメトキシシラン等〕、ω−（メタ）アクリロイルオキシアルキルトリエトキシシラン〔（メタ）アクリロイルオキシ基とケイ素原子との間の炭素数：３〜１２、例、γ−メタクリロイルオキシプロピルトリエトキシシラン等〕等が挙げられる。なお、本発明において「（メタ）アクリロイルオキシ」との表記は、メタクリロイルオキシとアクリロイルオキシの両者を包含する意味で用いられる。
【００６５】
この中でも、重合性単量体と共重合し得る官能基を有するカップリング剤、例えばω（メタ）アクリロイルオキシアルキルトリメトキシシラン〔（メタ）アクリロイルオキシ基とケイ素原子との間の炭素数：３〜１２〕、ω−（メタ）アクリロイルオキシアルキルトリエトキシシラン〔（メタ）アクリロイルオキシ基とケイ素原子との間の炭素数：３〜１２〕、ビニルトリメトキシシラン、ビニルトリエトキシシラン、ビニルトリアセトキシシラン、γ−グリシドキシプロピルトリメトキシシラン等が好ましく用いられる。
【００６６】
有機チタン化合物としては、例えば、テトラメチルチタネート、テトライソプロピルチタネート、テトラｎ−ブチルチタネート、ブチルチタネートダイマー、テトラ（２−エチルヘキシル）チタネート等が挙げられる。
【００６７】
有機ジルコニウム化合物としては、例えば、ジルコニウムイソプロポキシド、ジルコニウムｎ−ブトキシド、ジルコニウムアセチルアセトネート、ジルコニルアセテート等が挙げられる。
【００６８】
有機アルミニウム化合物としては、例えば、アルミニウムアセチルアセトネート、アルミニウム有機酸塩キレート化合物等が挙げられる。
【００６９】
リン酸基を含有する酸性基含有有機化合物としては、２−エチルヘキシルアシッドホスフェート、ステアリルアシッドホスフェート、２−（メタ）アクリロイルオキシエチルジヒドロジェンホスフェート、３−（メタ）アクリロイルオキシプロピルジヒドロジェンホスフェート、４−（メタ）アクリロイルオキシブチルジヒドロジェンホスフェート、５−（メタ）アクリロイルオキシペンチルジヒドロジェンホスフェート、６−（メタ）アクリロイルオキシヘキシルジヒドロジェンホスフェート、７−（メタ）アクリロイルオキシヘプチルジヒドロジェンホスフェート、８−（メタ）アクリロイルオキシオクチルジヒドロジェンホスフェート、９−（メタ）アクリロイルオキシノニルジヒドロジェンホスフェート、１０−（メタ）アクリロイルオキシデシルジヒドロジェンホスフェート、１１−（メタ）アクリロイルオキシウンデシルジヒドロジェンホスフェート、１２−（メタ）アクリロイルオキシドデシルジヒドロジェンホスフェート、１６−（メタ）アクリロイルオキシヘキサデシルジヒドロジェンホスフェート、２０−（メタ）アクリロイルオキシイコシルジヒドロジェンホスフェート、ビス〔２−（メタ）アクリロイルオキシエチル〕ヒドロジェンホスフェート、ビス〔４−（メタ）アクリロイルオキシブチル〕ヒドロジェンホスフェート、ビス〔６−（メタ）アクリロイルオキシヘキシル〕ヒドロジェンホスフェート、ビス〔８−（メタ）アクリロイルオキシオクチル〕ヒドロジェンホスフェート、ビス〔９−（メタ）アクリロイルオキシノニル〕ヒドロジェンホスフェート、ビス〔１０−（メタ）アクリロイルオキシデシル〕ヒドロジェンホスフェート、１，３−ジ（メタ）アクリロイルオキシプロピルジヒドロジェンホスフェート、２−（メタ）アクリロイルオキシエチルフェニルヒドロジェンホスフェート、２−（メタ）アクリロイルオキシエチル−２−ブロモエチルヒドロジェンホスフェート、ビス〔２−（メタ）アクリロイルオキシ−（１−ヒドロキシメチル）エチル〕ヒドロジェンホスフェート、及びこれらの酸塩化物、アルカリ金属塩、アンモニウム塩等が挙げられる。
【００７０】
また、ピロリン酸基、チオリン酸基、ホスホン酸基、スルホン酸基、カルボン酸基等の酸性基を有する酸性基含有有機化合物としては、例えば、国際公開２０１２／０４２９１１号に記載のものを好適に用いることができる。
【００７１】
上記の表面処理剤は、１種を単独で用いてもよく、２種以上を併用してもよい。また、無機粒子（ａ）と重合性単量体との化学結合性を高めて硬化物の機械的強度を向上させるために、重合性単量体と共重合し得る官能基を有する酸性基含有有機化合物を用いることがより好ましい。
【００７２】
表面処理剤の使用量は、特に限定されず、例えば、無機粒子（ａ）１００質量部に対して、０．１〜５０質量部が好ましい。
【００７３】
本発明の重合体（Ｂ）は、重合性単量体（ｂ）を重合硬化して得られる硬化物である。重合性単量体（ｂ）について以下に説明する。各層の重合体（Ｂ）の構造単位を構成する重合性単量体（ｂ）は、互いに同じであっても異なっていてもよい。本発明の重合性単量体（ｂ）としては、歯科用コンポジットレジン等に使用される公知の重合性単量体が何ら制限無く用いられるが、一般には、ラジカル重合性単量体が好適に用いられる。ラジカル重合性単量体の具体例としては、α−シアノアクリル酸、（メタ）アクリル酸、α−ハロゲン化アクリル酸、クロトン酸、桂皮酸、ソルビン酸、マレイン酸、イタコン酸等のエステル類；（メタ）アクリルアミド；（メタ）アクリルアミド誘導体；ビニルエステル類；ビニルエーテル類；モノ−Ｎ−ビニル誘導体；スチレン誘導体等が挙げられる。これらの中では、（メタ）アクリル酸エステル及び（メタ）アクリルアミド誘導体が好ましく、（メタ）アクリル酸エステルがより好ましい。なお、本発明において「（メタ）アクリル」との表記は、メタクリルとアクリルの両者を包含する意味で用いられる。
【００７４】
（メタ）アクリレート系重合性単量体及び（メタ）アクリルアミド誘導体系の重合性単量体の例を以下に示す。
【００７５】
（Ｉ）一官能性（メタ）アクリレート及び（メタ）アクリルアミド誘導体
メチル（メタ）アクリレート、イソブチル（メタ）アクリレート、ベンジル（メタ）アクリレート、ラウリル（メタ）アクリレート、２−（Ｎ，Ｎ−ジメチルアミノ）エチル（メタ）アクリレート、２，３−ジブロモプロピル（メタ）アクリレート、２−ヒドロキシエチル（メタ）アクリレート、６−ヒドロキシヘキシル（メタ）アクリレート、１０−ヒドロキシデシル（メタ）アクリレート、プロピレングリコールモノ（メタ）アクリレート、グリセリンモノ（メタ）アクリレート、エリトリトールモノ（メタ）アクリレート、Ｎ−メチロール（メタ）アクリルアミド、Ｎ−ヒドロキシエチル（メタ）アクリルアミド、Ｎ，Ｎ−ビス（２−ヒドロキシエチル）（メタ）アクリルアミド、（メタ）アクリロイルオキシドデシルピリジニウムブロマイド、（メタ）アクリロイルオキシドデシルピリジニウムクロライド、（メタ）アクリロイルオキシヘキサデシルピリジニウムクロライド、（メタ）アクリロイルオキシデシルアンモニウムクロライド、１０−メルカプトデシル（メタ）アクリレート等が挙げられる。
【００７６】
（ＩＩ）二官能性（メタ）アクリレート
エチレングリコールジ（メタ）アクリレート、トリエチレングリコールジ（メタ）アクリレート、プロピレングリコールジ（メタ）アクリレート、ネオペンチルグリコールジ（メタ）アクリレート、１，６−ヘキサンジオールジ（メタ）アクリレート、１，１０−デカンジオールジ（メタ）アクリレート、２，２−ビス［４−〔３−アクリロイルオキシ−２−ヒドロキシプロポキシ〕フェニル］プロパン、２，２−ビス［４−〔３−メタクリロイルオキシ−２−ヒドロキシプロポキシ〕フェニル］プロパン（通称Ｂｉｓ−ＧＭＡ）、２，２−ビス〔４−（メタ）アクリロイルオキシエトキシフェニル〕プロパン、２，２−ビス〔４−（メタ）アクリロイルオキシポリエトキシフェニル〕プロパン、１，２−ビス〔３−（メタ）アクリロイルオキシ２−ヒドロキシプロポキシ〕エタン、ペンタエリトリトールジ（メタ）アクリレート、［２，２，４−トリメチルヘキサメチレンビス（２−カルバモイルオキシエチル）］ジメタクリレート（通称ＵＤＭＡ）、２，２，３，３，４，４−ヘキサフルオロ−１，５−ペンチルジ（メタ）アクリレート等が挙げられる。
【００７７】
（ＩＩＩ）三官能性以上の（メタ）アクリレート
トリメチロールプロパントリ（メタ）アクリレート、トリメチロールエタントリ（メタ）アクリレート、テトラメチロールメタントリ（メタ）アクリレート、ペンタエリスリトールテトラ（メタ）アクリレート、ジペンタエリスリトールヘキサ（メタ）アクリレート、Ｎ，Ｎ'−（２，２，４−トリメチルヘキサメチレン）ビス〔２−（アミノカルボキシ）プロパン−１，３−ジオール〕テトラ（メタ）アクリレート、１，７−ジアクリロイルオキシ−２，２，６，６−テトラアクリロイルオキシメチル−４−オキシヘプタン等が挙げられる。
【００７８】
また、これらの（メタ）アクリル酸エステル系及び（メタ）アクリルアミド誘導体系の重合性単量体の他に、カチオン重合可能な、オキシラン化合物やオキセタン化合物も好適に用いられる。
【００７９】
前記重合性単量体（ｂ）は、いずれも、それぞれ１種を単独で用いてもよく、２種以上を併用してもよい。また、本発明で用いられる重合性単量体（ｂ）は液体状であることが好ましいが、常温で液体状である必要は必ずしも無く、さらに、固体状の重合性単量体であっても、液体状の、その他の重合性単量体と混合溶解させて使用することができる。
【００８０】
重合性単量体（ｂ）の粘度範囲（２５℃）は好ましくは１０Ｐａ・ｓ以下であり、より好ましくは５Ｐａ・ｓ以下であり、さらに好ましくは２Ｐａ・ｓ以下であるが、２種以上の重合性単量体を混合溶解したり、或いはさらに溶剤希釈して用いる場合は、上記重合性単量体（ｂ）の粘度は、個々の重合性単量体が、該粘度範囲である必要は無く、混合溶解して使用する組成物の状態において、該粘度範囲であることが好ましい。
【００８１】
次に、重合性単量体（ｂ）を重合硬化して重合体（Ｂ）を得るために使用される重合開始剤について説明する。重合開始剤は、一般工業界で使用されている重合開始剤から選択して使用でき、中でも歯科用途に用いられている重合開始剤が好ましく用いられ、加熱重合開始剤、光重合開始剤及び化学重合開始剤を用いることができる。重合開始剤は、１種を単独で用いてもよく、２種以上を適宜組み合わせて使用してもよい。
【００８２】
加熱重合開始剤としては、有機過酸化物類とアゾ化合物類等が挙げられる。
【００８３】
前記有機過酸化物類としては、ケトンペルオキシド、ヒドロペルオキシド、ジアシルペルオキシド、ジアルキルペルオキシド、ペルオキシケタール、ペルオキシエステル、ペルオキシジカーボネート等が挙げられる。
【００８４】
前記ケトンペルオキシドとしては、メチルエチルケトンペルオキシド、メチルイソブチルケトンペルオキシド、メチルシクロヘキサノンペルオキシド及びシクロヘキサノンペルオキシド等が挙げられる。
【００８５】
前記ヒドロペルオキシドとしては、２，５−ジメチルヘキサン−２，５−ジヒドロペルオキシド、ジイソプロピルベンゼンヒドロペルオキシド、クメンヒドロペルオキシド、ｔ−ブチルヒドロペルオキシド及び１，１，３，３−テトラメチルブチルヒドロペルオキシド等が挙げられる。
【００８６】
前記ジアシルペルオキシドとしては、アセチルペルオキシド、イソブチリルペルオキシド、ベンゾイルペルオキシド、デカノイルペルオキシド、３，５，５−トリメチルヘキサノイルペルオキシド、２，４−ジクロロベンゾイルペルオキシド及びラウロイルペルオキシド等が挙げられる。
【００８７】
前記ジアルキルペルオキシドとしては、ジ−ｔ−ブチルペルオキシド、ジクミルペルオキシド、ｔ−ブチルクミルペルオキシド、２，５−ジメチル−２，５−ジ（ｔ−ブチルペルオキシ）ヘキサン、１，３−ビス（ｔ−ブチルペルオキシイソプロピル）ベンゼン及び２，５−ジメチル−２，５−ジ（ｔ−ブチルペルオキシ）−３−ヘキシン等が挙げられる。
【００８８】
前記ペルオキシケタールとしては、１，１−ビス（ｔ−ブチルペルオキシ）−３，３，５−トリメチルシクロヘキサン、１，１−ビス（ｔ−ブチルペルオキシ）シクロヘキサン、２，２−ビス（ｔ−ブチルペルオキシ）ブタン、２，２−ビス（ｔ−ブチルペルオキシ）オクタン及び４，４−ビス（ｔ−ブチルペルオキシ）バレリックアシッド−ｎ−ブチルエステル等が挙げられる。
【００８９】
前記ペルオキシエステルとしては、α−クミルペルオキシネオデカノエート、ｔ−ブチルペルオキシネオデカノエート、ｔ−ブチルペルオキシピバレート、２，２，４−トリメチルペンチルペルオキシ−２−エチルヘキサノエート、ｔ−アミルペルオキシ−２−エチルヘキサノエート、ｔ−ブチルペルオキシ−２−エチルヘキサノエート、ジ−ｔ−ブチルペルオキシイソフタレート、ジ−ｔ−ブチルペルオキシヘキサヒドロテレフタラート、ｔ−ブチルペルオキシ−３，３，５−トリメチルヘキサノエート、ｔ−ブチルペルオキシアセテート、ｔ−ブチルペルオキシベンゾエート及びｔ−ブチルペルオキシマレイックアシッド等が挙げられる。
【００９０】
前記ペルオキシジカーボネートとしては、ジ−３−メトキシペルオキシジカーボネート、ジ−２−エチルヘキシルペルオキシジカーボネート、ビス（４−ｔ−ブチルシクロヘキシル）ペルオキシジカーボネート、ジイソプロピルペルオキシジカーボネート、ジ−ｎ−プロピルペルオキシジカーボネート、ジ−２−エトキシエチルペルオキシジカーボネート及びジアリルペルオキシジカーボネート等が挙げられる。
【００９１】
これらの有機過酸化物の中でも、安全性、保存安定性及びラジカル生成能力の総合的なバランスから、ジアシルペルオキシドが好ましく用いられ、その中でもベンゾイルペルオキシドがより好ましく用いられる。
【００９２】
前記アゾ化合物類としては、２，２’−アゾビス（イソブチロニトリル）、２，２’−アゾビス（２，４−ジメチルバレロニトリル）、４，４’−アゾビス（４−シアノバレリック酸）、１，１’−アゾビス（シクロヘキサン−１−カルボニトリル）、ジメチル−２，２’−アゾビス（イソブチラート）、２，２’−アゾビス（２−アミノプロパン）ジヒドロクロライド等が挙げられる。
【００９３】
光重合開始剤としては、（ビス）アシルホスフィンオキシド類、α−ジケトン類、クマリン類等が挙げられる。
【００９４】
前記（ビス）アシルホスフィンオキシド類のうち、アシルホスフィンオキシド類としては、２，４，６−トリメチルベンゾイルジフェニルホスフィンオキシド、２，６−ジメトキシベンゾイルジフェニルホスフィンオキシド、２，６−ジクロロベンゾイルジフェニルホスフィンオキシド、２，４，６−トリメチルベンゾイルメトキシフェニルホスフィンオキシド、２，４，６−トリメチルベンゾイルエトキシフェニルホスフィンオキシド、２，３，５，６−テトラメチルベンゾイルジフェニルホスフィンオキシド、ベンゾイルジ−（２，６−ジメチルフェニル）ホスホネート、及びこれらの塩（ナトリウム塩、カリウム塩、リチウム塩等のアルカリ金属塩；マグネシウム塩；テトラブチルアンモニウム塩、テトラメチルアンモニウム塩、テトラエチルアンモニウム塩等のアンモニウム塩等）等が挙げられる。ビスアシルホスフィンオキシド類としては、ビス−（２，６−ジクロロベンゾイル）フェニルホスフィンオキシド、ビス（２，６−ジクロロベンゾイル）−２，５−ジメチルフェニルホスフィンオキシド、ビス（２，６−ジクロロベンゾイル）−４−プロピルフェニルホスフィンオキシド、ビス（２，６−ジクロロベンゾイル）−１−ナフチルホスフィンオキシド、ビス（２，６−ジメトキシベンゾイル）フェニルホスフィンオキシド、ビス（２，６−ジメトキシベンゾイル）−２，４，４−トリメチルペンチルホスフィンオキシド、ビス（２，６−ジメトキシベンゾイル）−２，５−ジメチルフェニルホスフィンオキシド、ビス（２，４，６−トリメチルベンゾイル）フェニルホスフィンオキシド、ビス（２，５，６−トリメチルベンゾイル）−２，４，４−トリメチルペンチルホスフィンオキシド、及びこれらの塩（ナトリウム塩、カリウム塩、リチウム塩等のアルカリ金属塩；マグネシウム塩；テトラブチルアンモニウム塩、テトラメチルアンモニウム塩、テトラエチルアンモニウム塩等のアンモニウム塩等）等が挙げられる。
【００９５】
これら（ビス）アシルホスフィンオキシド類の中でも、２，４，６−トリメチルベンゾイルジフェニルホスフィンオキシド、２，４，６−トリメチルベンゾイルメトキシフェニルホスフィンオキシド、ビス（２，４，６−トリメチルベンゾイル）フェニルホスフィンオキシド及び２，４，６−トリメチルベンゾイルフェニルホスフィンオキシドナトリウム塩が好ましい。
【００９６】
前記α−ジケトン類としては、例えば、ジアセチル、ベンジル、カンファーキノン、２，３−ペンタジオン、２，３−オクタジオン、９，１０−フェナントレンキノン、４，４'−オキシベンジル、アセナフテンキノン等が挙げられる。この中でも、カンファーキノンが好適である。
【００９７】
前記クマリン類としては、３，３'−カルボニルビス（７−ジエチルアミノクマリン）、３−（４−メトキシベンゾイル）クマリン、３−チエノイルクマリン、３−ベンゾイル−５，７−ジメトキシクマリン、３−ベンゾイル−７−メトキシクマリン、３−ベンゾイル−６−メトキシクマリン、３−ベンゾイル−８−メトキシクマリン、３−ベンゾイルクマリン、７−メトキシ−３−（ｐ−ニトロベンゾイル）クマリン、３−（ｐ−ニトロベンゾイル）クマリン、３，５−カルボニルビス（７−メトキシクマリン）、３−ベンゾイル−６−ブロモクマリン、３，３'−カルボニルビスクマリン、３−ベンゾイル−７−ジメチルアミノクマリン、３−ベンゾイルベンゾ［ｆ］クマリン、３−カルボキシクマリン、３−カルボキシ−７−メトキシクマリン、３−エトキシカルボニル−６−メトキシクマリン、３−エトキシカルボニル−８−メトキシクマリン、３−アセチルベンゾ［ｆ］クマリン、３−ベンゾイル−６−ニトロクマリン、３−ベンゾイル−７−ジエチルアミノクマリン、７−ジメチルアミノ−３−（４−メトキシベンゾイル）クマリン、７−ジエチルアミノ−３−（４−メトキシベンゾイル）クマリン、７−ジエチルアミノ−３−（４−ジエチルアミノ）クマリン、７−メトキシ−３（４−メトキシベンゾイル）クマリン、３−（４−ニトロベンゾイル）ベンゾ［ｆ］クマリン、３−（４−エトキシシンナモイル）−７−メトキシクマリン、３−（４−ジメチルアミノシンナモイル）クマリン、３−（４−ジフェニルアミノシンナモイル）クマリン、３−［（３−ジメチルベンゾチアゾール−２−イリデン）アセチル］クマリン、３−［（１−メチルナフト［１，２−ｄ］チアゾール−２−イリデン）アセチル］クマリン、３，３'−カルボニルビス（６−メトキシクマリン）、３，３'−カルボニルビス（７−アセトキシクマリン）、３，３'−カルボニルビス（７−ジメチルアミノクマリン）、３−（２−ベンゾチアゾイル）−７−（ジエチルアミノ）クマリン、３−（２−ベンゾチアゾイル）−７−（ジブチルアミノ）クマリン、３−（２−ベンゾイミダゾイル）−７−（ジエチルアミノ）クマリン、３−（２−ベンゾチアゾイル）−７−（ジオクチルアミノ）クマリン、３−アセチル−７−（ジメチルアミノ）クマリン、３，３'−カルボニルビス（７−ジブチルアミノクマリン）、３，３'−カルボニル−７−ジエチルアミノクマリン−７'−ビス（ブトキシエチル）アミノクマリン、１０−［３−［４−（ジメチルアミノ）フェニル］−１−オキソ−２−プロペニル］−２，３，６，７−テトラヒドロ−１，１，７，７−テトラメチル１Ｈ，５Ｈ，１１Ｈ−［１］ベンゾピラノ［６，７，８−ｉｊ］キノリジン−１１オン、１０−（２−ベンゾチアゾイル）−２，３，６，７−テトラヒドロ−１，１，７，７−テトラメチル１Ｈ，５Ｈ，１１Ｈ−［１］ベンゾピラノ［６，７，８−ｉｊ］キノリジン−１１−オン等の特開平９−３１０９号公報、特開平１０−２４５５２５号公報に記載されている化合物が挙げられる。
【００９８】
上述のクマリン化合物の中でも、３，３'−カルボニルビス（７−ジエチルアミノクマリン）及び３，３'−カルボニルビス（７−ジブチルアミノクマリン）が好適である。
【００９９】
これらの光重合開始剤の中でも、歯科用硬化性組成物に広く使われている（ビス）アシルホスフィンオキシド類、α−ジケトン類、及びクマリン類からなる群から選択される少なくとも１種を用いることが好ましい。
【０１００】
また、かかる光重合開始剤は、必要に応じて、更に重合促進剤と組み合わせることで、光重合をより短時間で効率的に行うことができる場合がある。
【０１０１】
光重合開始剤との組み合わせに好適な重合促進剤としては、主として第３級アミン、アルデヒド類、チオール基を有する化合物、スルフィン酸及び／又はその塩等が挙げられる。
【０１０２】
前記第３級アミンとしては、例えば、Ｎ，Ｎ−ジメチルアニリン、Ｎ，Ｎ−ジメチルｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジイソプロピルアニリン、Ｎ，Ｎ−ビス（２−ヒドロキシエチル）−３，５−ジ−ｔ−ブチルアニリン、４−（Ｎ，Ｎ−ジメチルアミノ）安息香酸ｎ−ブトキシエチル、４−（Ｎ，Ｎ−ジメチルアミノ）安息香酸（２−メタクリロイルオキシ）エチル、４−（Ｎ，Ｎ−ジメチルアミノ）安息香酸エチル、４−（Ｎ，Ｎ−ジメチルアミノ）安息香酸ブチル、Ｎ−メチルジエタノールアミン、４−（Ｎ，Ｎ−ジメチルアミノ）ベンゾフェノン、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート等が挙げられる。
【０１０３】
前記アルデヒド類としては、ジメチルアミノベンズアルデヒド、テレフタルアルデヒド等が挙げられる。チオール基を有する化合物としては、２−メルカプトベンゾオキサゾール、デカンチオール、３−メルカプトプロピルトリメトキシシラン、チオ安息香酸等が挙げられる。
【０１０４】
前記スルフィン酸及びその塩としては、例えば、ベンゼンスルフィン酸、ベンゼンスルフィン酸ナトリウム、ベンゼンスルフィン酸カリウム、ベンゼンスルフィン酸カルシウム、ベンゼンスルフィン酸リチウム、ｐ−トルエンスルフィン酸、ｐ−トルエンスルフィン酸ナトリウム、ｐ−トルエンスルフィン酸カリウム、ｐ−トルエンスルフィン酸カルシウム、ｐ−トルエンスルフィン酸リチウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸カルシウム、２，４，６−トリメチルベンゼンスルフィン酸リチウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸カルシウム、２，４，６−トリイソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸カルシウム等が挙げられる。
【０１０５】
化学重合開始剤としては、有機過酸化物及びアミン系；有機過酸化物、アミン及びスルフィン酸（又はその塩）系等のレドックス系重合開始剤が好ましく用いられる。レドックス系重合開始剤を使用する場合、酸化剤と還元剤が別々に包装された包装形態をとり、使用する直前に両者を混合する必要がある。レドックス系重合開始剤の酸化剤としては、有機過酸化物が挙げられる。レドックス系重合開始剤の酸化剤としての有機過酸化物は特に限定されず、公知のものを使用することができる。具体的には、前記加熱重合開始剤で例示した有機過酸化物が挙げられる。
【０１０６】
これらの有機過酸化物の中でも、安全性、保存安定性及びラジカル生成能力の総合的なバランスから、ジアシルペルオキシドが好ましく用いられ、その中でもベンゾイルペルオキシドがより好ましく用いられる。
【０１０７】
レドックス系重合開始剤の還元剤としては、通常、芳香環に電子吸引性基を有しない第３級芳香族アミンが用いられる。芳香環に電子吸引性基を有しない第３級芳香族アミンとしては、例えば、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジイソプロピルアニリン、Ｎ，Ｎ−ビス（２−ヒドロキシエチル）−３，５−ジ−ｔ−ブチルアニリンが挙げられる。
【０１０８】
化学重合開始剤は、必要に応じて、更に重合促進剤を組み合わせて使用してもよい。化学重合開始剤の重合促進剤は、一般工業界で使用されている重合促進剤から選択して使用でき、中でも歯科用途に用いられている重合促進剤が好ましく用いられる。また、重合促進剤は、１種を単独で使用してもよく、２種以上適宜組み合わせて使用してもよい。具体的には、アミン類、スルフィン酸及びその塩、銅化合物、スズ化合物等が挙げられる。
【０１０９】
前記アミン類は、脂肪族アミン及び芳香環に電子吸引性基を有する芳香族アミンに分けられる。脂肪族アミンとしては、例えば、ｎ−ブチルアミン、ｎ−ヘキシルアミン、ｎ−オクチルアミン等の第１級脂肪族アミン；ジイソプロピルアミン、ジブチルアミン、Ｎ−メチルエタノールアミン等の第２級脂肪族アミン；Ｎ−メチルジエタノールアミン、Ｎ−エチルジエタノールアミン、Ｎ−ｎ−ブチルジエタノールアミン、Ｎ−ラウリルジエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第３級脂肪族アミン等が挙げられる。これらの中でも、組成物の硬化性及び保存安定性の観点から、第３級脂肪族アミンが好ましく、その中でもＮ−メチルジエタノールアミン及びトリエタノールアミンがより好ましく用いられる。
【０１１０】
また、前記芳香環に電子吸引性基を有する第３級芳香族アミンとしては、例えば、４−（Ｎ，Ｎ−ジメチルアミノ）安息香酸エチル、４−（Ｎ，Ｎ−ジメチルアミノ）安息香酸メチル、４−（Ｎ，Ｎ−ジメチルアミノ）安息香酸ｎ−ブトキシエチル、４−Ｎ，Ｎ−ジメチルアミノ安息香酸２−（メタクリロイルオキシ）エチル、４−（Ｎ，Ｎ−ジメチルアミノ）ベンゾフェノン、４−（Ｎ，Ｎ−ジメチルアミノ）安息香酸ブチル等が挙げられる。これらの中でも、組成物に優れた硬化性を付与できる観点から、Ｎ，Ｎ−ビス（２−ヒドロキシエチル）−ｐ−トルイジン、４−（Ｎ，Ｎ−ジメチルアミノ）安息香酸エチル、４−（Ｎ，Ｎ−ジメチルアミノ安息香酸）ｎ−ブトキシエチル及び４−（Ｎ，Ｎ−ジメチルアミノ）ベンゾフェノンからなる群から選択される少なくとも１種が好ましく用いられる。
【０１１１】
前記スルフィン酸及びその塩としては、上記した光重合開始剤の重合促進剤として例示したものが挙げられ、ベンゼンスルフィン酸ナトリウム、ｐ−トルエンスルフィン酸ナトリウム、２，４，６−トリイソプロピルベンゼンスルフィン酸ナトリウムが好ましい。
【０１１２】
前記銅化合物としては、例えば、アセチルアセトン銅、酢酸第２銅、オレイン酸銅、塩化第２銅、臭化第２銅等が好適に用いられる。
【０１１３】
前記スズ化合物としては、例えば、ジ−ｎ−ブチル錫ジマレエート、ジ−ｎ−オクチル錫ジマレエート、ジ−ｎ−オクチル錫ジラウレート、ジ−ｎ−ブチル錫ジラウレート等が挙げられる。特に好適なスズ化合物は、ジ−ｎ−オクチル錫ジラウレート及びジ−ｎ−ブチル錫ジラウレートである。
【０１１４】
これらのなかでも、光重合開始剤と加熱重合開始剤を併用することが好ましく、（ビス）アシルホスフィンオキシド類とジアシルペルオキシドの組合せがより好ましい。
【０１１５】
重合開始剤の含有量は、特に限定されないが、得られる組成物の硬化性等の観点から、重合性単量体１００質量部に対して、０．００１〜３０質量部が好ましい。重合開始剤の含有量が重合性単量体１００質量部に対して、０．００１質量部以上の場合、重合が十分に進行して機械的強度の低下を招くおそれがなく、より好適には０．０５質量部以上であり、さらに好適には０．１質量部以上である。一方、重合開始剤の含有量が、重合性単量体１００質量部に対して、３０質量部以下であると、重合開始剤自体の重合性能が低い場合にでも十分な機械的強度が得られ、さらには組成物からの析出を招くおそれがなく、より好適には２０質量部以下である。
【０１１６】
本発明の歯科用ミルブランクの好適な実施形態（Ｗ１）としては、例えば、積層体から構成される歯科用ミルブランクであって、前記積層体が、最上層、少なくとも１層の中間層、最下層の少なくとも３層を含み、前記積層体を構成する各層が、充填材（Ａ）及び重合体（Ｂ）を含み、各層の前記充填材（Ａ）が、少なくとも１種の無機粒子（ａ）及び少なくとも１種の顔料（Ｃ）を含み、前記最上層と前記最下層の色度差ΔＥ＊Tが５．５以上１４．０以下であり、前記最上層と前記最下層の透明性差ΔΔＬ＊Tが５．５以上１４．０以下であり、全ての隣接する層の色度差ΔＥ＊が１．２以上５．０以下であり、全ての隣接する層の透明性差ΔΔＬ＊が１．２以上４．９以下であり、最上層の透明性ΔＬ＊Hが１３．５以上２５．０以下であり、最下層の透明性ΔＬ＊Lが７．０以上１３．０以下である、歯科用ミルブランクが挙げられる。
また、他の好適な実施形態（Ｗ２）としては、例えば、積層体から構成される歯科用ミルブランクであって、前記積層体が、最上層、少なくとも１層の中間層、最下層の少なくとも３層を含み、前記積層体を構成する各層が、充填材（Ａ）及び重合体（Ｂ）を含み、各層の前記充填材（Ａ）が、少なくとも１種の無機粒子（ａ）及び少なくとも１種の顔料（Ｃ）を含み、前記最上層と前記最下層の色度差ΔＥ＊Tが５．５以上１４．０以下であり、前記最上層と前記最下層の透明性差ΔΔＬ＊Tが５．５以上１４．０以下であり、全ての隣接する層の色度差ΔＥ＊が１．２以上５．０以下であり、全ての隣接する層の透明性差ΔΔＬ＊が１．２以上４．９以下であり、最上層の透明性ΔＬ＊Hが１４．０以上２４．０以下であり、最下層の透明性ΔＬ＊Lが７．５以上１２．５以下である、歯科用ミルブランクが挙げられる。
さらに、他の好適な実施形態（Ｗ３）としては、例えば、積層体から構成される歯科用ミルブランクであって、前記積層体が、最上層、少なくとも１層の中間層、最下層の少なくとも３層を含み、前記積層体を構成する各層が、充填材（Ａ）及び重合体（Ｂ）を含み、各層の前記充填材（Ａ）が、少なくとも１種の無機粒子（ａ）及び少なくとも１種の顔料（Ｃ）を含み、前記最上層と前記最下層の色度差ΔＥ＊Tが５．５以上１４．０以下であり、前記最上層と前記最下層の透明性差ΔΔＬ＊Tが５．５以上１４．０以下であり、全ての隣接する層の色度差ΔＥ＊が１．２以上５．０以下であり、全ての隣接する層の透明性差ΔΔＬ＊が１．２以上４．９以下であり、最上層の透明性ΔＬ＊Hが１４．０以上２４．０以下であり、最下層の透明性ΔＬ＊Lが７．５以上１２．５以下であり、下記式［Ｉ］及び［ＩＩ］
ΔＬ＊L＜ΔＬ＊M(1)    ［Ｉ］
ΔＬ＊M(p)＜ΔＬ＊H    ［ＩＩ］
（式中、記号は上記と同一意味を有する。）を満たす、歯科用ミルブランクが挙げられる。上記した好適な実施形態（Ｗ１）〜（Ｗ３）のいずれにおいても、上述の説明に基づいて、各特性の値を適宜変更でき、また、構成（例えば、顔料（Ｃ）の種類、積層体の層の厚さ、重合体（Ｂ）の構造単位を構成する重合性単量体（ｂ）等）について、追加、削除等の変更をすることができる。
【０１１７】
本発明の歯科用ミルブランクの製造方法は、充填材（Ａ）及び重合体（Ｂ）を含有し、所定の透明性差及び色度差を有する歯科用ミルブランクが得られれば特に何ら制限なく、例えば、（１）色調が異なる３種以上のペースト状の歯科用重合性組成物を積層する工程、及び重合硬化させる工程を有し、前記ペースト状の重合性組成物が、充填材（Ａ）と重合体（Ｂ）の構造単位を構成する重合性単量体（ｂ）とを含有し、各ペースト状の重合性組成物の前記充填材（Ａ）が少なくとも１種の無機粒子（ａ）及び少なくとも１種の顔料（Ｃ）を含有する方法；（２）色調が異なる３種以上の充填材（Ａ）を所望の金型に充填し３層以上に積層してプレス成形し、プレス成形体を得る工程、前記工程で得られたプレス成形体に対し、重合性単量体（ｂ）を含有する重合性単量体含有組成物を浸透させ、重合硬化させる工程を有する方法；さらに、（３）色調が異なる３種以上の充填材（Ａ）を３層以上に積層してプレス成形し、プレス成形体を得る工程、前記工程で得られたプレス成形体を焼成し、多孔質体を作製する工程、前記工程で得られた多孔質体に、表面処理剤で表面処理を行う工程、表面処理された多孔質体に重合性単量体（ｂ）を含有する重合性単量体含有組成物を浸透させ、重合硬化させる工程を有する方法等が挙げられる。
【０１１８】
前記（１）の歯科用ミルブランクの製造方法としては、例えば、充填材（Ａ）及び重合性単量体（ｂ）を含有する、色調が異なる３種以上のペースト状の歯科用重合性組成物を、所望の形状を有する型に充填し、３層以上に積層及び成形して成形体を得る工程（以下、積層工程ともいう）、及び得られた成形体を重合硬化する工程を有する方法等が挙げられる。
【０１１９】
ペースト状の歯科用重合性組成物は、充填材（Ａ）、重合性単量体（ｂ）及び前記した重合開始剤を含む。ペースト状の歯科用重合性組成物に含まれる無機粒子（ａ）の含有量は、使用する無機粒子（ａ）の粒子径或いは形状により変動するが、通常は５０質量％以上であり、好ましくは５５〜７５質量％であり、より好ましくは６０〜７０質量％である。無機粒子（ａ）の含有量が８５質量％以上を超えると、ペースト状の歯科用重合性組成物の粘度が急激に上がり、重合体（Ｂ）に気泡が混入しやすくなり適当ではない。前記したペースト状の歯科用重合性組成物に含まれる無機粒子（ａ）含有量は、実質的に平均粒子径０．１０μｍ未満の無機粒子のみ（例えば、無機超微粒子（ａ２）のみ）を無機粒子（ａ）として用いた場合においても、同様である。なお、本明細書において、実質的に平均粒子径０．１０μｍ未満の無機粒子のみを無機粒子（ａ）として用いるとは、ペースト状の歯科用重合性組成物に含まれる平均粒子径０．１０μｍ以上の無機粒子の含有量が３．０質量％未満であり、１．０質量％未満であることが好ましく、０．１質量％未満であることがより好ましい。充填材（Ａ）に含まれる顔料（Ｃ）の含有量は、上述したとおりである。
【０１２０】
ペースト状の歯科用重合性組成物には、前記成分以外に、目的に応じて、ｐＨ調整剤、紫外線吸収剤、酸化防止剤、重合禁止剤、着色剤、抗菌剤、Ｘ線造影剤、増粘剤、蛍光剤等をさらに添加することも可能である。
【０１２１】
色調が異なる３種以上のペースト状の歯科用重合性組成物の積層工程としては、公知の方法が制限なく用いられる。例えば、各ペースト状の歯科用重合性組成物を所望の大きさの金型もしくは樹脂製の型に充填し、上パンチを下パンチにて加圧し、成形体を得る方法が簡便である。この時のプレス圧は、目的とする成形体のサイズ或いはペーストの粘度により適宜適当な値を設定でき、各層の積層時におけるプレス圧は異なっても同じでもよいが、通常は、１．０ＭＰａ以上である。プレス圧が低いと、無機粒子（ａ）が緻密に充填されず、その結果、該成形体から得られた歯科用補綴物の機械的強度、耐摩耗性、表面滑沢性が不十分となることがある。この観点からはプレス圧は高いほど好ましいが、プレス成形体のサイズ或いは設備的要因等の生産性の面を考慮すると、一軸プレスでのプレス圧は、通常は２００ＭＰａ以下であり、好ましくは２０〜１００ＭＰａの範囲であり、より好ましくは２５〜８０ＭＰａの範囲である。
【０１２２】
また、色調が異なる３種以上のペースト状の歯科用重合性組成物の積層工程としては、より詳細には、以下の方法が挙げられる。例えば、下パンチを嵌めた一軸プレス用の金型（ダイ）に、第１ペースト（ペースト状の歯科用重合性組成物）を充填して、上パンチを該金型にセットして該第１ペーストをプレスする。次いで、上パンチを外し、プレスされた第１ペーストの上に、第２ペースト（第１ペーストと色調が異なるペースト状の歯科用重合性組成物）を充填して、再び、上パンチをセットして、該第２ペーストをプレスする。さらに、上パンチを外し、プレスされた第２ペーストの上に、第３ペースト（第１ペースト及び第２ペーストと色調が異なるペースト状の歯科用重合性組成物）を充填して、再び、上パンチをセットして、該第３ペーストをプレスし、成形体を得る方法が挙げられる。同様にして、さらに、第３ペーストの上に第４ペーストを積層し、４層の成形体を得てもよい。成形体を得た後、金型を固定し、前記成形体を重合硬化させることで、層状に重なった複数色を有する歯科用ミルブランクを得ることができる。
【０１２３】
さらに、３種以上のペースト状の歯科用重合性組成物の積層工程の他の方法として、異なる色の３種以上のペースト状の歯科用重合性組成物を押し出し成形してもよい。例えば、歯科用ミルブランクを構成する積層体が３層から構成される場合、３つの容器内に重合前の重合性組成物が収容されており、それぞれの容器から重合性組成物を押し出して成形体を得たのち、すべての成形体を積層して硬化前の積層体を形成する方法が挙げられる。
【０１２４】
さらに、３種以上のペースト状の歯科用重合性組成物の積層工程の他の方法として、樹脂製の型に異なる色のペーストを充填して成形されてもよい。例えば、歯科用ミルブランクを構成する積層体が３層から構成される場合、上部が解放されている樹脂製の型に１層目のペースト状の歯科用重合性組成物を充填し、上部から解放部と同等の面積を持つパンチにて所定の圧力（通常、１．０ＭＰａ以上）にて押さえ、その表面を平滑にする。さらにこれを２回繰り返すことにより、３層構造の複数色ペースト成形体を得ることができる。
【０１２５】
また、前記（１）の歯科用ミルブランクの製造方法の他の実施形態としては、例えば、各層毎に積層工程と重合硬化工程を行い、目的とする層（少なくとも３層）の数だけ繰り返す方法が挙げられる。具体的には、まず、ペースト（例えば、第１ペースト）を金型に充填しプレスし、成形体（例えば、第１成形体）を得る。次いで、次のペースト（例えば、第２ペースト）を金型に充填する前に前記成形体（例えば、第１成形体）を重合硬化させて硬化物とし、次のペースト（例えば、第２ペースト）を前記硬化物の上に充填してプレスし、成形体（例えば、第２成形体）を得る。さらに、次のペースト（例えば、第３ペースト）を金型に充填する前に前記成形体（例えば、第２成形体）を重合硬化させて硬化物とし、次のペースト（例えば、第３ペースト）を前記硬化物の上に充填してプレスし、成形体（例えば、第３成形体）を得て、前記成形体（例えば、第３成形体）を重合硬化させる方法が挙げられる。
【０１２６】
さらに、前記（２）の歯科用ミルブランクの製造方法としては、色調が異なる３種以上の充填材（Ａ）を積層してプレス成形してプレス成形体を得る工程（以下、プレス成形工程ともいう。）、前記プレス成形体に、重合性単量体（ｂ）を含有する重合性単量体含有組成物を浸透させ、重合硬化させる工程を含む方法が挙げられる。この方法としては、公知の方法が制限なく用いられる。例えば、プレス成形体を得る工程としては、充填材（Ａ）を所望の大きさのプレス用金型（ダイ）に充填し、上パンチと下パンチを用いて一軸プレスにより加圧する方法が簡便である。このときのプレス圧は、目的とする成形体のサイズ、無機粒子（ａ）の種類或いは粒子径により適宜最適な値を設定できるが、通常は、１０ＭＰａ以上である。プレス圧が低いと、無機粒子（ａ）が緻密に充填されず、無機粒子間の隙間が十分に狭くならないため、得られた成形体において、単位体積あたりの無機粒子の含有量を上げることができない。その結果、該成形体から得られた歯科用補綴物の機械的強度、耐摩耗性、表面滑沢性が不十分となることがある。この観点からはプレス圧は高いほど好ましいが、プレス成形体のサイズ或いは設備的要因等の生産性の面を考慮すると、一軸プレスでのプレス圧は、通常は２００ＭＰａ以下であり、好ましくは２０〜１００ＭＰａの範囲であり、より好ましくは２５〜８０ＭＰａの範囲である。プレス時間は、プレス圧に応じて適宜設定できるが、通常、１〜１２０分間である。
【０１２７】
前記重合性単量体含有組成物は、重合性単量体（ｂ）を含有するのであれば特に限定なく、調製することができる。例えば、重合性単量体（ｂ）に前記した重合開始剤を配合して、これらを混合することにより調製することができる。
【０１２８】
前記重合性単量体含有組成物には、前記成分以外に、目的に応じて、ｐＨ調整剤、紫外線吸収剤、酸化防止剤、重合禁止剤、着色剤、抗菌剤、Ｘ線造影剤、増粘剤、蛍光剤等をさらに添加することも可能である。
【０１２９】
前記（２）又は（３）の製造方法におけるプレス成形工程としては、冷間等方圧加圧（ＣＩＰ）工程；又はＣＩＰ工程を含む方法が好ましい。具体的には、上記の一軸プレスを行うこと無く、ＣＩＰ工程によりプレス成形を行う方法；又は、上記の一軸プレスでのプレス成形で成形体を得た後、該成形体に対してさらに、ＣＩＰ成形を施すことが好適である。ＣＩＰ成形は、通常、一軸プレスよりも高いプレス圧をかけることができ、また、成形体に対して３次元方向から均等に圧力をかけられるため、ＣＩＰ成形を行うことで、成形体内部の好ましくない微小な空隙、無機粒子（ａ）の凝集状態のむらが解消されたり、また無機粒子（ａ）の圧縮密度がさらに上がって、無機粒子（ａ）の含有量が極めて高い歯科用ミルブランクが得られる。金型で一軸プレスする工程を経ずに、充填材（Ａ）を弾性に富む容器（例えばシリコンゴム製容器、ポリイソプレンゴム製容器等）に充填して、これをそのままＣＩＰ処理することにより、プレス成形体を得ることもできる。ＣＩＰ成形の際の加圧力も高い方が好ましい。ＣＩＰ装置としては、１０００ＭＰａ程度に加圧可能なＣＩＰ装置を用いることができる。例えば、ＷＥＴ  ＣＩＰ装置（株式会社神戸製鋼所製）、ＤＲＹ  ＣＩＰ装置（株式会社神戸製鋼所製）、ピストン式ＣＩＰ装置（株式会社神戸製鋼所製）等が挙げられる。生産性及び製造コストも考慮すると、例えば、３０〜５００ＭＰａの範囲であり、ＣＩＰ成形の際の加圧力も高い方が好ましい。生産性を重視すると、例えば、５０〜５００ＭＰａの範囲であり、好ましくは１００〜３００ＭＰａの範囲である。ＣＩＰ成形時間は、プレス圧に応じて適宜設定できるが、通常、１〜６０分間である。
【０１３０】
また、前記（２）又は（３）の製造方法のプレス成形工程としては、以下の方法が挙げられる。例えば、歯科用ミルブランクを構成する積層体が３層から構成される場合、下パンチを嵌めた一軸プレス用の金型（ダイ）に、第１充填材（Ａ）を充填して、上パンチを該金型にセットして該第１充填材（Ａ）をプレスし、第１プレス成形体を得る。次いで、上パンチを外し、第１プレス成形体の上に、第１充填材（Ａ）と色調が異なる第２充填材（Ａ）を充填して、再び、上パンチをセットして、該第２充填材（Ａ）をプレスし、２層構造の第２プレス成形体を得る。さらに、上パンチを外し、第２プレス成形体の上に、第１充填材（Ａ）及び第２充填材（Ａ）と色調が異なる第３充填材（Ａ）を充填して、再び、上パンチをセットして、該第３充填材（Ａ）をプレスし、プレス成形体を得る方法が挙げられる。プレス成形後、金型からプレス成形体を取り出すと、第１充填材（Ａ）、第２充填材（Ａ）及び第３充填材（Ａ）が層状に重なったプレス成形体を得られる。なお、前記プレス時のプレス圧は、用いる無機粒子（ａ）の種類或いは量によって、適宜最適な値を設定でき、各層におけるプレス圧は異なっても同じでもよい。また、歯科用ミルブランクを構成する積層体が３層から構成される場合、第１充填材（Ａ）を金型に充填した後、表面を平らにならし、プレスを行わないで、その上に第２充填材（Ａ）を充填し、表面を平らにならし、さらに第３充填材（Ａ）を充填し、第１充填材（Ａ）と第２充填材（Ａ）と第３充填材（Ａ）を一緒にプレスすることもできる。目的とする積層体の層の数に応じて、無機粒子の種類を増やすことができるため、４種の無機粒子を用いて、上記と同様の方法で４層の積層体を得ることができる。さらに、積層体を構成する各層（例えば、最上層）に、２種以上の充填材（Ａ）を含んでいてもよい。
【０１３１】
かくして、充填材（Ａ）から構成される層を３層以上備え、各層の充填材（Ａ）の色調が異なるプレス成形体（以下、充填材（Ａ）成形体又は充填材（Ａ）のプレス成形体ともいう。）が得られるが、該成形体は後述の各形状の歯科用ミルブランクに加工可能なことから、そのサイズは特に限定されない。なお、本発明における充填材（Ａ）のプレス成形体としては、充填材（Ａ）を一度にプレス成形したものをそのまま成形体としても、別々に成形したものを積層後、プレス成形して一つの成形体としてもよく、別途成形した成形体の上に、新たに充填材（Ａ）をプレス成形することで一つの成形体としてもよい。
【０１３２】
このようにして得られた、充填材（Ａ）のプレス成形体は、重合性単量体含有組成物と接触させることで、粉末一次粒子の隙間に重合性単量体（ｂ）が侵入し、その結果、重合性単量体（ｂ）に無機粒子（ａ）が極めて密に分散した構造の成形体が得られることになる。
【０１３３】
このようにして得られた歯科用ミルブランクにおける無機粒子（ａ）の含有量は、使用する無機粒子の粒子径や形状により変動するが、通常は６０質量％以上で配合され、好ましくは６５〜９６質量％であり、より好ましくは７０〜９６質量％であり、さらに好ましくは８０〜９５質量％であり、特に好ましくは８５〜９５質量％である。前記含有量は、実質的に平均粒子径０．１０μｍ未満の無機粒子のみ（例えば、無機超微粒子（ａ２）のみ）を無機粒子（ａ）として用いた場合においても、同様である。なお、ここでいう無機粒子（ａ）含有量は、重合性単量体含有組成物の硬化物の強熱残分により測定された値である。
【０１３４】
前記硬化物の強熱残分の測定は、例えば、該硬化物を坩堝に入れて電気炉で５７５℃の温度で所定の時間加熱することで、有機樹脂成分を焼却し、残った無機粒子（ａ）の質量を測定することで算出することができる。この方法では、表面処理が施された無機粒子（ａ）を用いて得た歯科用ミルブランクの場合、施された表面処理剤は焼却された有機樹脂成分として算出される。
【０１３５】
次いで、このようにして得られた充填材（Ａ）のプレス成形体に、重合性単量体含有組成物を接触させる。
【０１３６】
重合性単量体含有組成物と充填材（Ａ）のプレス成形体の接触方法は、重合性単量体含有組成物がプレス成形体中の無機粒子（ａ）の間隙に侵入できるのであれば、特に限定はない。もっとも簡便で好ましい方法は、重合性単量体含有組成物の中に、該充填材（Ａ）のプレス成形体を浸漬する方法である。浸漬することによって、毛細管現象により、重合性単量体（ｂ）が徐々にプレス成形体の内部に浸透することができる。前記浸漬を減圧雰囲気下に行うことは、液体状の重合性単量体（ｂ）の浸透を促すことになるため、好ましい。また、減圧操作及び減圧後に常圧に戻す操作を複数回繰り返すことは、重合性単量体（ｂ）を成形体内部に完全に浸透させる工程の時間短縮のためには有効である。このときの減圧度としては、重合性単量体（ｂ）の粘度或いは無機粒子（ａ）の粒子径により適宜選択されるが、通常は１００ヘクトパスカル以下に減圧し、好ましくは５０〜０．００１ヘクトパスカルまで減圧し、より好ましくは２０〜０．１ヘクトパスカルまで減圧する。
【０１３７】
さらに、浸漬の方法としては、例えば、充填材（Ａ）のプレス成形体を重合性単量体含有組成物の入った真空パック用の袋に入れ、真空パック装置にて所定圧力及び所定時間にて処理を行い、該袋を減圧環境下にて密封する方法が挙げられる。この方法により、等方的に重合性単量体含有組成物が充填材（Ａ）のプレス成形体に接触し、浸透速度を上げることができ、工程に要する時間を短縮することができる。前記減圧環境の減圧度としては、通常は１００ヘクトパスカル以下に減圧し、好ましくは５０〜０．００１ヘクトパスカルまで減圧し、より好ましくは２０〜０．１ヘクトパスカルまで減圧する。また、真空パック時間は、３０秒以上〜２０分以下が好ましく、１分以上１０分以下がより好ましい。
【０１３８】
また、浸漬以外の方法としては、金型でプレス成形した状態で、そのまま、圧力をかけて重合性単量体含有組成物を金型中の充填材（Ａ）のプレス成形体に送り込む方法も考えられる。この方法をとると、重合硬化の工程も該金型中でそのまま引き続いて行うことが可能である。
【０１３９】
また、重合性単量体含有組成物の粘性は浸透速度に影響を与え、通常は粘度が低いほど浸透が早い。粘度範囲（２５℃）は１０Ｐａ・ｓ以下が好ましく、５Ｐａ・ｓ以下がより好ましく、２Ｐａ・ｓ以下がさらに好ましい。一方で、重合性単量体（ｂ）の選択は粘度以外にも、機械的強度又は屈折率も加味して行う必要がある。また、重合性単量体含有組成物を溶剤で希釈して用いて、後の減圧操作で溶剤を留去する方法をとることもある。また、温度を上げることで重合性単量体含有組成物の粘度を下げて、浸透を早めることもできる。
【０１４０】
重合性単量体含有組成物を充填材（Ａ）のプレス成形体に接触させる時間は、無機粒子（ａ）の種類、成形体のサイズ、単量体の浸透程度等によって適宜、調整することができる。例えば、浸漬によって接触させる場合は、通常１〜１２０時間である。減圧下での浸漬の場合、接触させる時間は、通常０．５〜１２時間である。重合性単量体（ｂ）を充填材（Ａ）のプレス成形体内部に隙間無く浸透させる、さらに好ましい方法として、見かけ上、重合性単量体（ｂ）が含浸した充填材（Ａ）のプレス成形体を、一定時間加圧条件に置く方法がある。即ち、重合性単量体（ｂ）が含浸した充填材（Ａ）のプレス成形体を、重合性単量体（ｂ）と共に、ＣＩＰ装置等を用いて加圧条件下に置くことが好ましい。かかる加圧条件としては、２０ＭＰａ以上が好ましく、５０ＭＰａ以上がより好ましく、１００ＭＰａ以上がさらに好ましい。また、加圧を解除して常圧に戻し、再び加圧するという、加圧と常圧を繰り返して行うとさらに好ましい。
【０１４１】
さらに、前記（３）の歯科用ミルブランクの製造方法としては、色調が異なる３種以上の無機粒子を含む充填材（Ａ）をプレス成形し、プレス成形体を得る工程、前記工程で得られたプレス成形体を焼成し、多孔質体を作製する工程、前記工程で得られた多孔質体に重合性単量体含有組成物を浸透させ、重合硬化させる工程を含む方法が挙げられる。この方法としては、公知の方法が制限なく用いられる。プレス成形体を得る工程としては、前記（２）で説明した方法と同様の方法が挙げられる。
【０１４２】
次いで、得られたプレス成形体を、焼成して多孔質体を作製する。その焼成温度は、約１０００〜１３００℃が好ましく、１０５０〜１２００℃がより好ましい。また、その焼成時間は、１〜８時間が好ましく、２〜４時間がより好ましい。これにより、プレス成型体は、無機充填材どうしが一部結合し、多孔質体となり、網目構造をとる。多孔質体の孔（直径）の大きさは、使用する無機粒子の平均粒子径、種類及び量、並びに焼成条件等によって適宜変更でき、限定されないが、例えば、１．０〜２０μｍ程度であってもよい。
【０１４３】
次いで、重合性単量体含有組成物との親和性を高めるために、得られた多孔質体に表面処理剤で表面処理を行う。その表面処理剤としては、無機粒子（ａ）の表面処理剤と同様のものが挙げられ、有機ケイ素化合物が好ましい。表面処理の方法としては、例えば、多孔質体を、エタノール１００質量部、水５質量部、酢酸０．２質量部、及びγ―メタクリロイルオキシプロピルメトキシシラン１質量部を混合した溶液に１時間浸漬し、その後取り出し、取り出した多孔質体を真空条件下にて、９０℃で３時間乾燥させる方法が挙げられる。
【０１４４】
次に、表面処理された多孔質体（以下、表面処理多孔質体という。）を、重合性単量体含有組成物と接触させる。
【０１４５】
重合性単量体含有組成物と表面処理多孔質体の接触方法は、重合性単量体含有組成物が表面処理多孔質体中の空隙に侵入できるのであれば、特に限定はないが、最も簡便で好ましい方法は、重合性単量体含有組成物の中に、該表面処理多孔質体を浸漬することである。浸漬することによって、毛細管現象により、重合性単量体（ｂ）が徐々に表面処理多孔質体の内部に浸透することができる。前記浸漬を減圧雰囲気下に行うことは、液体状の重合性単量体（ｂ）の浸透を促すことになるため、好ましい。また、減圧操作及び減圧後に常圧に戻す操作を複数回繰り返すことは、重合性単量体（ｂ）を表面処理多孔質体内部に完全に浸透させる工程の時間短縮のためには有効である。このときの減圧度としては、重合性単量体（ｂ）の粘度或いは無機粒子（ａ）の粒子径により適宜選択されるが、通常は１００ヘクトパスカル以下に減圧し、好ましくは５０〜０．００１ヘクトパスカルまで減圧し、より好ましくは２０〜０．１ヘクトパスカルまで減圧する。
【０１４６】
さらに、浸漬の方法としては、表面処理多孔質体を重合性単量体含有組成物の入った真空パック用の袋に入れ、真空パック装置にて所定圧力及び所定時間にて処理を行い、該袋を減圧環境下にて密封する方法が挙げられる。この方法により、等方的に重合性単量体含有組成物が表面処理多孔質体に接触し、浸透速度を上げることができ、工程に要する時間を短縮することができる。前記減圧環境の減圧度としては、通常は１００ヘクトパスカル以下に減圧し、好ましくは５０〜０．００１ヘクトパスカルまで減圧し、より好ましくは２０〜０．１ヘクトパスカルまで減圧する。また、真空パック時間は、３０秒以上〜２０分以下が好ましく、より好ましくは１分以上１０分以下である。
【０１４７】
次に、これらの方法によって得られた重合性単量体（ｂ）を含む表面処理多孔質体を重合する。
【０１４８】
前記した本発明の歯科用ミルブランクの製造方法のすべてにおいて、重合硬化は、加熱重合及び／又は光重合及び／又は化学重合によって行うことができ、その条件は公知の方法に従って行うことができる。なかでも、本発明では重合性単量体（ｂ）の重合率を高めて、より機械的強度の高い歯科用ミルブランクを得る観点から、加熱重合を行うことが好ましい。
【０１４９】
また、重合硬化の際、重合性単量体（ｂ）を含む、成形体、ペーストが重なった成形体及び表面処理多孔質体を、窒素ガス等の不活性雰囲気下或いは減圧環境下で重合させることで、重合率を高め、機械的強度をより高めることができる。また、重合性単量体（ｂ）が含浸された成形体、ペーストが重なった成形体及び表面処理多孔質体を真空パック等に詰めて真空状態にして重合操作を行うことは、生産性の面から好ましい。この場合、オートクレーブ等を用いて、加圧加熱重合することもできる。更には、これらの成形体、ペーストが重なった成形体及び表面処理多孔質体を加圧した状態のまま、重合硬化を行うこともできる。このような加圧加熱重合は、本発明においてより好ましい重合硬化方法の一つである。即ち、重合性単量体（ｂ）を含む充填材（Ａ）成形体及び表面処理多孔質体を、重合性単量体（ｂ）と共に加圧条件下に置くことで、成形体及び表面処理多孔質体が有する微小な隙間まで重合性単量体（ｂ）が入り込むことができたり、微小な気泡の残存を解消することができる。加圧条件下で重合させることで、機械的強度をさらに高めることができる。かかる条件としては、２０ＭＰａ以上が好ましく、５０ＭＰａ以上がより好ましく、１００ＭＰａ以上がさらに好ましい。基本的には圧力は高いほど好ましいが、実際には用いる加圧装置の能力に依存する。このような加圧装置としては、オートクレーブ、ＣＩＰ装置、ＨＩＰ（熱間等方圧加圧）装置が用いられる。ＣＩＰ装置は、上述のものを使用できる。加圧条件下で、温度を上げることで重合させる加熱重合の他、光重合或いは化学重合で重合させることも可能である。より好ましい加圧重合方法として、重合性単量体（ｂ）を含浸した成形体及び表面処理多孔質体を、ビニール袋、ゴムチューブ等に真空パックで密封し、ＣＩＰを用いて加圧しながら重合する方法がある。この時の圧力は高いほど好ましく、５０ＭＰａ以上が好ましく、２００ＭＰａ以上がより好ましい。密封した成形体及び表面処理多孔質体をＣＩＰ処理室に入れ、所定の圧力をかけた後に、処理室を加温して、高圧下で重合を開始させる方法は、機械的強度を高める上で、特に好ましい重合方法である。例えば、室温でＣＩＰで圧力をかけた後、３０分から２４時間程度の時間をかけて、室温から温度を上げて、到達温度は８０℃〜１８０℃が好ましい。重合時間と到達温度は、重合性単量体（ｂ）に配合される重合開始剤の分解温度を考慮して設定される。
【０１５０】
さらに、重合硬化後に好ましくは８０〜１５０℃で１０〜１２０分間加熱処理することによって、硬化体内部に生じた応力歪を緩和し、歯科用補綴物切削加工中又は臨床使用中に生じる歯科用補綴物の破損を抑制することができる。
【０１５１】
また、前記製造方法（２）の変形例として、色調が異なる３種以上の充填材（Ａ）を層状にプレス成形してなるプレス成形体と、重合性単量体含有組成物を接触させる工程、及び重合硬化させる工程を有し、前記充填材（Ａ）が少なくとも１種の無機粒子（ａ）及び少なくとも１種の顔料（Ｃ）を含有し、前記重合性単量体含有組成物が重合体（Ｂ）の構造単位を構成する重合性単量体（ｂ）を含有する方法が挙げられる。前記製造方法（３）の変形例として、色調が異なる３種以上の充填材（Ａ）を層状にプレス成形してなるプレス成形体を焼成し、多孔質体を作製する工程、前記工程で得られた多孔質体に、表面処理剤で表面処理を行う工程、表面処理された多孔質体に重合性単量体（ｂ）を含有する重合性単量体含有組成物を浸透させ、重合硬化させる工程を有する方法等が挙げられる。これらの変形例における各工程については、前記製造方法（２）、（３）と同様である。
【０１５２】
これらの製造方法により、歯科用ミルブランクが得られる。得られた歯科用ミルブランクは、必要に応じて所望の大きさに切断、切削、表面研磨が施してもよい。
【０１５３】
本発明の歯科用ミルブランクのサイズは、市販の歯科用ＣＡＤ／ＣＡＭシステムにセットできるように、適当な大きさに加工されることが好ましい。好ましいサイズとしては、例えば、一歯欠損ブリッジの作製に適当な４０ｍｍ×２０ｍｍ×１５ｍｍの角柱状；インレー又はオンレーの作製に適当な１７ｍｍ×１０×１０ｍｍの角柱状；フルクラウンの作製に適当な１４ｍｍ×１８ｍｍ×２０ｍｍの角柱状；ロングスパンブリッジ又は義歯床の作製に適当な、直径１００ｍｍ、厚さが１０〜２８ｍｍの円盤状等が挙げられるが、これらのサイズに限定されるものではない。
【０１５４】
本発明の歯科用ミルブランクを、切削加工することによって、各層の境界部分が色調及び透明性について移行的であり、境界部分を明瞭に識別可能ではなく、かつ天然歯の色調分布を再現したシェードガイドにも適合する色調を有するほど、高い審美性を有する歯科用補綴物を提供することができる。本発明の歯科用ミルブランクは、高い審美性を有するため、歯科用補綴物として、臼歯（第一小臼歯、第二小臼歯、第一大臼歯、第二大臼歯、第三大臼歯）用のみならず、前歯（中切歯、側切歯、犬歯）としても有用である。
【０１５５】
本発明の歯科用ミルブランクから製造される歯科用補綴物としては、例えば、インレー、オンレー、ベニア、クラウン、ブリッジ等の歯冠修復物の他、支台歯、歯科用ポスト、義歯、義歯床、インプラント部材（フィクスチャー、アバットメント）等が挙げられる。また、切削加工は、例えば、市販の歯科用ＣＡＤ／ＣＡＭシステムを用いて行うことが好ましく、かかるＣＡＤ／ＣＡＭシステムとしては、シロナデンタルシステムズ株式会社のＣＥＲＥＣシステム、クラレノリタケデンタル株式会社のカタナシステムが挙げられる。
【０１５６】
また、本発明で得られる歯科用ミルブランクは、歯科用途以外の用途にも用いることができ、例えば、一般的な汎用の複合材料部材、例えば、建築用、電化製品、家庭用品、玩具類の部品としても用いることができる。
【実施例】
【０１５７】
次に、実施例を挙げて本発明をさらに具体的に説明するが、本発明はこれらの実施例により何ら限定されるものではなく、多くの変形が本発明の技術的思想内で当分野において通常の知識を有する者により可能である。【０１５８】
〔重合性単量体含有組成物の製造例１〕
［２，２，４−トリメチルヘキサメチレンビス（２−カルバモイルオキシエチル）］ジメタクリレート（ＵＤＭＡ）７０質量部及びトリエチレングリコールジメタクリレート（ＴＥＧＤＭＡ）３０質量部に、光重合開始剤兼加熱重合開始剤としてベンゾイルペルオキシド１．５質量部を溶解させて、重合性単量体含有組成物ｍを調製した（重合性単量体含有組成物ｍの硬化物の屈折率：１．５１）。【０１５９】
〔無機粒子の製造例１〕
市販の超微粒子シリカ（日本アエロジル株式会社製、アエロジル（登録商標）ＯＸ−５０、平均一次粒子径：４０ｎｍ、屈折率：１．４６、ＢＥＴ比表面積：５０ｍ2／ｇ）１００ｇをエタノールに５００ｍＬに分散し、分散液とした。この分散液に、あらかじめ、γ−メタクリロイルオキシプロピルトリメトキシシラン７ｇと水５ｇ及び酢酸０．１ｇを撹拌させた溶液を加え、２時間室温で撹拌した。次いで、前記溶液から溶媒を減圧留去し、さらに９０℃３時間乾燥した。このような表面処理によって、表面処理された無機粒子（ａ２−１）を得た。【０１６０】
〔無機粒子の製造例２〕
市販のバリウムボロシリケートガラスＧＭ２７８８４  ＮＦ１８０グレード（ショット社製、平均一次粒子径：０．１８μｍ、屈折率：１．５３）１００ｇに対し、γ−メタクリロイルオキシプロピルトリメトキシシラン７ｇと水５ｇを用いて、無機粒子の製造例１と同様の方法で表面処理を行い、無機粒子（ａ１−１）を得た。【０１６１】
〔無機粒子の製造例３〕
国際公開２００９／１３３９１３号に記載された製造例８の方法に基づいて、シリカ系微粒子と、ジルコニウム原子、該原子及び酸素原子を含有し、シリカ系微粒子の表面を被覆する酸化物とを含む非晶質粒子（屈折率：１．５４９、平均粒子径：６．３μｍ、粒子径範囲：０．２〜２０μｍ）を得た。得られた非晶質粒子１００質量部に対して、２５質量部のγ−メタクリロイルオキシプロピルメトキシシランと水５００ｇを用いて、無機粒子の製造例１と同様の方法で表面処理を行い、さらにその表面処理された非晶質粒子１００質量部と無機粒子（ａ２−１）１０質量部をポリ容器に入れ、振とう器ＹＧＧ−Ｒ（株式会社ヤヨイ製）にて、混合する。この混合した無機粒子を、＃１５０の篩（目開き：約１００μｍ）にかけ、無機粒子（ａ３−１）を得た。【０１６２】
〔充填材（Ａ）の製造例１〕
無機粒子（ａ２−１）に対し、顔料（Ｃ）として、日局酸化チタン、酸化鉄黒、酸化鉄赤（ベンガラ）、酸化鉄黄を微量取り、回転ボールミルにて均一に分散し、下記表１〜３に示す色調及び透明性を有する、充填材Ａ−１〜Ａ−５８、Ａ−６８、Ａ−６９を得た。【０１６３】
下記表１〜３に示す充填材Ａ−１〜Ａ−５８、Ａ−６８、Ａ−６９の色調及び透明性は、以下のようにして測定した。まず、各充填材について、後記する実施例１と同様に、プレス成形を行ってプレス成形体を得た。次いで、得られたプレス成形体に重合性単量体含有組成物ｍを含浸させた後、６０℃で１８時間、次いで１１０℃で６時間重合硬化を行い、硬化物を得た。得られた硬化物からダイヤモンドカッターを用いて板状試験片（１０ｍｍ×１０ｍｍ×１．２ｍｍ）を切り出した後、平滑面を＃１５００研磨紙、＃２０００研磨紙、＃３０００研磨紙の順に乾燥条件下で研磨し、研磨面の色調及び透明性を分光測色計（ＣＭ−３６１０ｄ、ＪＩＳ  Ｚ  ８７２２：２００９、条件ｃに準拠、コニカミノルタジャパン株式会社製、Ｄ６５光源）を用いて測定した。下記表１〜３に示す充填材Ａ−１〜Ａ−５８、Ａ−６８、Ａ−６９の色調及び透明性は重合性単量体含有組成物ｍに配合する微量の顔料を調整することで得られる。【０１６４】
〔充填材（Ａ）の製造例２〕
無機粒子（ａ３−１）に対し、顔料（Ｃ）として、日局酸化チタン、酸化鉄黒、酸化鉄赤（ベンガラ）、酸化鉄黄を微量取り、回転ボールミルにて均一に分散し、下記表１〜３に示す色調及び透明性を有する、充填材Ａ−５９〜Ａ−６７を得た。【０１６５】
下記表１〜３に示す充填材Ａ−５９〜Ａ−６７の色調及び透明性は、以下のようにして測定した。まず、各充填材について、後記する実施例１と同様に、プレス成形を行ってプレス成形体を得た。次いで、得られたプレス成形体に重合性単量体含有組成物ｍを含浸させた後、６０℃で１８時間、次いで１１０℃で６時間重合硬化を行い、硬化物を得た。得られた硬化物からダイヤモンドカッターを用いて板状試験片（１０ｍｍ×１０ｍｍ×１．２ｍｍ）を切り出した後、平滑面を＃１５００研磨紙、＃２０００研磨紙、＃３０００研磨紙の順に乾燥条件下で研磨し、研磨面の色調及び透明性を分光測色計（ＣＭ−３６１０ｄ、ＪＩＳ  Ｚ  ８７２２：２００９、条件ｃに準拠、コニカミノルタジャパン株式会社製、Ｄ６５光源）を用いて測定した。下記表１〜３に示す充填材Ａ−５９〜Ａ−６７の色調及び透明性は重合性単量体含有組成物ｍに配合する微量の顔料を調整することで得られる。【０１６６】
〔着色ペーストの製造例１〕
重合性単量体含有組成物ｍ（溶液）に対し、顔料（Ｃ）として、日局酸化チタン、酸化鉄黒、酸化鉄赤（ベンガラ）、酸化鉄黄を微量加え、超音波分散器にて均一に分散し、分散液を得た。その顔料の分散した分散液２０．０ｇと無機粒子（ａ１−１）８０．０ｇガラス製の乳鉢に測量し、均一になるように混合した。その混合したペーストの気泡を取り除くため、減圧条件にて脱泡を実施し、着色ペースト（ペースト状の歯科用重合性組成物）Ｂ−１〜Ｂ−７を得た。【０１６７】
下記表２で示す着色ペーストＢ−１〜Ｂ−７の色調及び透明性は、以下のようにして測定した。各色のペーストから、板状試験片（１０ｍｍ×１０ｍｍ×１．２ｍｍ）を重合硬化し、平滑面を＃１５００研磨紙、＃２０００研磨紙、＃３０００研磨紙の順に乾燥条件下で研磨し、研磨面の色調及び透明性を分光測色計（ＣＭ−３６１０ｄ、ＪＩＳ  Ｚ  ８７２２：２００９、条件ｃに準拠、コニカミノルタジャパン株式会社製、Ｄ６５光源）を用いて測定した。表２に示す色調及び透明性は重合性単量体含有組成物ｍに配合する微量の顔料（Ｃ）を調整することで得られる。【０１６８】
［実施例１］
充填材Ａ−３を２．０ｇ、１５．０ｍｍ×１８．０ｍｍの長方形の穴を持つプレス用金型の下パンチ棒の上に敷いた。タッピングにより粉末をならし、下パンチを下げ、充填材Ａ−３の上に、充填材Ａ−２を０．６ｇ敷き、タッピングにより表面をならした。さらに充填材Ａ−２の上に充填材Ａ−１を２．０ｇ敷き、タッピングにより表面をならした。充填材Ａ−１が充填された後、上パンチをその上に載せ、テーブルプレス機を用い、面圧１００ＭＰａにてプレス成形を行ってプレス成形体を得た。該プレス成形体を、上述の重合性単量体含有組成物ｍに浸漬した。室温で２４時間暗所に静置した後、浸漬した状態のまま減圧して脱気した（１０ヘクトパスカル、１０分間）。減圧を解除して、重合性単量体が含浸された成形体を取り出すと、目視では成形体のすべての内部に浸透し、内部に気泡の存在は認められなかった。該重合性単量体が含浸された成形体を真空パック袋に入れ、真空パック装置にて１０ヘクトパスカルまで減圧後、密封した。その後、５０℃の熱風乾燥器に２０時間静置し、さらに、１３０℃にて１時間加熱処理をすることで、目的とする歯科用ミルブランクを得た。得られた歯科用ミルブランクは、切削加工機ＤＷＸ−５０（クラレノリタケデンタル株式会社製）にて前歯（中切歯）のクラウン形状に加工した。加工したクラウンは、表面に研磨剤にて研磨処理を施し、鏡面研磨した。【０１６９】
［実施例２〜１１、１７、１８、比較例１〜１１］
実施例１と同様の方法にて表２に示す充填材の組み合わせにて歯科用ミルブランクを作製し、切削加工及び研磨処理を施し、クラウンを作製した。各層の厚さについては、その表１及び２で示す厚さになるように充填材を充填することで調整した。【０１７０】
［実施例１２］
着色ペーストＢ−１を３．０ｇ、１５．０ｍｍ×１８．０ｍｍの長方形の穴を持つプレス用の金型の下パンチ棒の上に敷いた。その後、上パンチをその上に載せ、テーブルプレス機を用い、面圧１．０ＭＰａにてプレスを実施し、さらにその状態にて下パンチを下げた。次に、上パンチを外し、表面をならしたＢ−１ペーストの上に着色ペーストＢ−２を０．９ｇ敷いた。その後、再度上パンチを載せ、面圧１．０ＭＰａにてプレスを実施し、さらにその状態にて下パンチを下げた。この操作をＢ−３まで繰り返し、次に最後のペーストが充填された後、上パンチをその上に載せ、テーブルプレス機を用い、面圧１００ＭＰａにてプレス成形を行ってプレス成形体を得た。得られた成形体を真空パック袋に入れ、真空パック装置にて１０ヘクトパスカルまで減圧後、密封した。その後、５０℃の熱風乾燥器に２０時間静置し、さらに、１３０℃にて１時間加熱処理をすることで、目的とする歯科用ミルブランクを得た。得られたミルブランクは、切削加工機ＤＷＸ−５０（クラレノリタケデンタル株式会社製）にて前歯のクラウン形状に加工した。加工したクラウンは、表面に研磨剤にて研磨処理を施し、鏡面研磨した。【０１７１】
［実施例１３〜１６］
実施例１２と同様の方法にて表２で示す着色ペーストの組み合わせにて歯科用ミルブランクを作製し、切削加工及び研磨処理を施し、クラウンを作製した。各層の厚さについては、その表２で示す厚さになるように着色ペーストの充填量を調整することで実施した。【０１７２】
（外観試験Ａ）
実施例及び比較例の切削研磨したクラウンを歯科用支台築造材料（クリアフィル（登録商標）ＤＣコア  オートミックス（登録商標）ＯＮＥ、デンチン色  クラレノリタケデンタル株式会社製）にて作製した支台歯に装着し、そのクラウンの各層の境界部分の差について目視評価した。その境界部分が色調について移行的であり、かつ透明性についても移行的であるものを〇、境界部分が色調又は透明性について明瞭に識別可能である場合を×とした。【０１７３】
（外観試験Ｂ）
上顎義歯床上の前歯右１（中切歯）に、実施例及び比較例の切削研磨したクラウンを配列した。これを、天然歯の色調分布を再現した色見本として一般的に使用されているＶＩＴＡ社製Ｃｌａｓｉｃａｌ  Ｓｈａｄｅ  Ｇｕｉｄｅの表に示す対象シェードと比較し、そのクラウンの色調がシェードガイド（Shade Guide）と適合しているか目視評価した。色調が合っており、審美性に優れるものを〇、色調が適合しておらず審美性に劣るものを×とした。【０１７４】
また、実施例１〜１８及び比較例１〜１２の歯科用ミルブランクについて、無機粒子（ａ）の含有量を測定した。歯科用ミルブランクにおける無機粒子（ａ）の含有量は、ミルブランクから最上層等の各層を切り離すことによって得られる各層の部分を坩堝に入れ、電気炉によって５７５℃に加熱し、所定の時間処理することによって、各層の有機成分を焼却し、残った無機粒子（強熱残分）の質量から算出した。前記方法では、無機充填材が表面処理された無機粒子を含む場合に、表面処理剤は、焼却された有機成分として算出される。各層における無機粒子（ａ）の含有量の測定結果を表４に示す。【０１７５】
【表１】
2018074605.tif 000003
【０１７６】
【表２】
2018074605.tif 000004
【０１７７】
【表３】
2018074605.tif 000005
【０１７８】
【表４】
2018074605.tif 000006
【０１７９】
実施例１と比較例１の結果の対比で示されるように、比較例１の最上層と最下層との透明性差ΔΔＬ＊T及び色度差ΔＥ＊Tが規定範囲に満たないと、切削加工されたクラウンが単色に見えてしまい、審美的に不十分であった。【０１８０】
また、実施例１と比較例２の結果の対比で示されるように、比較例２の各層の透明性差ΔΔＬ＊及び、最上層と最下層との透明性差ΔΔＬ＊Tが規定範囲外であり、切削加工されたクラウンの透明性が不足しており、審美的に不十分であった。【０１８１】
さらに、実施例１と比較例３の結果の対比で示されるように、比較例３では、各層の色度差ΔＥ＊が規定範囲外となり、各層の界面がはっきり視認することができ、審美的に不十分であった。【０１８２】
実施例４、５、１７と比較例６の結果の対比で示されるように、比較例６の各層のΔΔＬ＊、及びΔＥ＊、並びに最上層及び最下層のΔΔＬ＊T、及びΔＥ＊Tが規定範囲外であり、各層の界面がはっきり分かれ、視認することができ、審美的に不十分であった。【０１８３】
実施例４、５、１７と比較例７の結果の対比で示されるように、比較例７の各層のΔΔＬ＊並びに最上層及び最下層のΔΔＬ＊Tが規定範囲外であり、切削加工されたクラウンの各層の界面がはっきり分かれ、視認することができ、審美的に不十分であった。【０１８４】
実施例４、５、１７と比較例８の結果の対比で示されるように、比較例８の各層の色度差ΔＥ＊及び最上層及び最下層のΔＥ＊Tが規定範囲外であり、各層の界面がはっきり分かれ、視認することができ、審美的に不十分であった。【０１８５】
比較例４は、４層構造を有しており、最上層と最下層との透明性差ΔΔＬ＊Tが小さすぎ、規定範囲外であることから、切削加工されたクラウンの切縁部の透明性が不足しており、審美性に劣っていた。【０１８６】
比較例５は、４層構造を有しており、各層の透明性差ΔΔＬ＊が小さすぎ、規定範囲外であること及び最上層と最下層とのΔΔＬ＊Tが小さすぎ、規定範囲外であることから、切削加工されたクラウンの切縁部の透明性が不足しており、審美性に劣っていた。【０１８７】
実施例６、７は、４層構造を有しており、各層のΔＥ＊及びΔΔＬ＊、並びに最上層と最下層のΔＥ＊T及びΔΔＬ＊Tが規定範囲内であり、切削加工後、審美的に十分なクラウンとなった。【０１８８】
実施例８、９、１８は、５層構造を有しており、各層のΔＥ＊及びΔΔＬ＊、並びに最上層と最下層のΔＥ＊T及びΔΔＬ＊Tが規定範囲内であり、切削加工後、審美的に十分なクラウンとなった。【０１８９】
実施例１０、１１と比較例９の結果の対比で示されるように、比較例９の各層のΔΔＬ＊、ΔＥ＊、最上層及び最下層のΔＥ＊T及びΔΔＬ＊Tが規定範囲外であり、各層の界面がはっきり分かれ、視認することができ、審美的に不十分であった。【０１９０】
実施例９、１０と比較例１０の結果の対比で示されるように、比較例１０の各層の色度差ΔＥ＊及び最上層と最下層のΔＥ＊Tが規定範囲外であり、切削加工したクラウンの各層の界面がはっきり分かれ、視認することができ、審美的に不十分であった。【０１９１】
実施例９、１０と比較例１１の結果の対比で示されるように、比較例１１の各層の透明性差ΔΔＬ＊及び最上層と最下層の透明性差ΔΔＬ＊Tが規定範囲外であり、切削加工したクラウンの各層の界面がはっきり分かれ、視認することができ、審美的に不十分であった。【０１９２】
実施例１２〜１４と比較例１の結果の対比で示されるように、比較例１の最上層と最下層とのΔΔＬ＊T及びΔＥ＊Tが規定範囲に満たないと、切削加工されたクラウンが単色に見えてしまい、審美的に不十分であった。【０１９３】
実施例１２〜１４と比較例２の結果の対比で示されるように、比較例２の各層の透明性差であるΔΔＬ＊及び、最上層と最下層との透明性差ΔΔＬ＊Tが規定範囲外であり、切削加工されたクラウンの透明性が不足しており、審美的に不十分であった。【０１９４】
さらに、実施例１２〜１４と比較例３の結果の対比で示されるように、比較例３では、各層の色度差ΔＥ＊が規定範囲外となり、各層の界面がはっきり視認することができ、審美的に不十分であった。【０１９５】
実施例１５、１６は、４層構造を有しており、各層のΔＥ＊、ΔΔＬ＊及び最上層と最下層のΔＥ＊T及びΔΔＬ＊Tが規定範囲内であり、切削加工後、審美的に十分なクラウンとなった。【０１９６】
比較例１２は、特開２０１４−１６１４４０号公報の実施例１に該当する。実施例５と比較例１２の結果の対比で示されるように、各層の透明性変化が少なすぎると、天然歯の自然な透明性変化を再現することできず、審美性が不十分である。特開２０１４−１６１４４０号公報の実施例では、臼歯に基づいて審美性を判断しているため、境界部分は移行的であるものの、開口時を考慮して、特に高い審美性が要求される前歯（中切歯、側切歯及び犬歯）のクラウンとしては、天然歯の色調を再現することができず、審美性が不十分であることが確認された。
【産業上の利用可能性】
【０１９７】
本発明の色調を有する歯科用ミルブランクを用いると天然歯と近い色調を有する歯科用補綴物が得られる。また、本発明の歯科用ミルブランクは、ＣＡＤ／ＣＡＭ用ミルブランクとして好適に用いられる。すなわち、ＣＡＤ／ＣＡＭシステムを用いて切削加工することによって、高い審美性を有する歯科補綴物を作製するために、好適に用いられる。
【国際調査報告】
2018074605.tif 000007
2018074605.tif 000008
2018074605.tif 000009
2018074605.tif 000010